(57)【要約】      （修正有）【課題】気泡性欠陥やフラックス性欠陥などが少ない高品質の鋳片を得る方法を提供する。【解決手段】鋳型外側に、鋳型長辺部を挟んで対向する１対の上部磁極と１対の下部磁極を備えるとともに、浸漬ノズルの溶鋼吐出孔が、前記上部磁極の直流磁場のピーク位置と前記下部磁極の直流磁場のピーク位置の間に位置する連続鋳造機を用い、前記１対の上部磁極と１対の下部磁極に各々印加される直流磁界により溶鋼流を制動し、且つ前記１対の上部磁極に重畳印加される交流磁界により溶鋼を撹拌しつつ、鋼の連続鋳造を行う方法であって、鋳造するスラブ幅と鋳造速度に応じて、上部磁極に印加する交流磁界の強度と上部磁極および下部磁極に印加する直流磁界の強度を特定の範囲に制御する。【選択図】図１
2011121114.tif 000002
【特許請求の範囲】
【請求項１】
鋳型外側に、鋳型長辺部を挟んで対向する１対の上部磁極と１対の下部磁極を備えるとともに、浸漬ノズルの溶鋼吐出孔が、前記上部磁極の直流磁場のピーク位置と前記下部磁極の直流磁場のピーク位置の間に位置する連続鋳造機を用い、前記１対の上部磁極と１対の下部磁極に各々印加される直流磁界により溶鋼流を制動し、且つ前記１対の上部磁極に重畳印加される交流磁界により溶鋼を撹拌しつつ、鋼の連続鋳造を行う方法であって、
溶鋼吐出孔の水平方向から下向きの溶鋼吐出角度が４０°以上５５°未満、浸漬深さ（但し、メニスカスから溶鋼吐出孔上端までの距離）が１８０ｍｍ以上２４０ｍｍ未満の浸漬ノズルを用い、上部磁極に印加する交流磁界の強度を０．０６０〜０．０９０Ｔ、上部磁極に印加する直流磁界の強度を０．１８〜０．３５Ｔ、下部磁極に印加する直流磁界の強度を０．３０〜０．４５Ｔとし、スラブ幅に応じた下記（a）〜（i）の鋳造速度で連続鋳造を行うことを特徴とする鋼の連続鋳造方法。
（a）スラブ幅９５０ｍｍ未満の場合は鋳造速度１．３５ｍ／分以上３．０５ｍ／分未満
（b）スラブ幅９５０ｍｍ以上１１５０ｍｍ未満の場合は鋳造速度１．２５ｍ／分以上３．０５ｍ／分未満
（c）スラブ幅１１５０ｍｍ以上１２５０ｍｍ未満の場合は鋳造速度１．２５ｍ／分以上２．９５ｍ／分未満
（d）スラブ幅１２５０ｍｍ以上１３５０ｍｍ未満の場合は鋳造速度１．２５ｍ／分以上２．７５ｍ／分未満
（e）スラブ幅１３５０ｍｍ以上１４５０ｍｍ未満の場合は鋳造速度１．０５ｍ／分以上２．６５ｍ／分未満
（f）スラブ幅１４５０ｍｍ以上１５５０ｍｍ未満の場合は鋳造速度１．０５ｍ／分以上２．４５ｍ／分未満
（g）スラブ幅１５５０ｍｍ以上１６５０ｍｍ未満の場合は鋳造速度０．９５ｍ／分以上２．３５ｍ／分未満
（h）スラブ幅１６５０ｍｍ以上１７５０ｍｍ未満の場合は鋳造速度０．９５ｍ／分以上２．２５ｍ／分未満
（i）スラブ幅１７５０ｍｍ以上１８５０ｍｍ未満の場合は鋳造速度０．９５ｍ／分以上２．１５ｍ／分未満
【請求項２】
鋳型外側に、鋳型長辺部を挟んで対向する１対の上部磁極と１対の下部磁極を備えるとともに、浸漬ノズルの溶鋼吐出孔が、前記上部磁極の直流磁場のピーク位置と前記下部磁極の直流磁場のピーク位置の間に位置する連続鋳造機を用い、前記１対の上部磁極と１対の下部磁極に各々印加される直流磁界により溶鋼流を制動し、且つ前記１対の上部磁極に重畳印加される交流磁界により溶鋼を撹拌しつつ、鋼の連続鋳造を行う方法であって、
溶鋼吐出孔の水平方向から下向きの溶鋼吐出角度が４０°以上５５°未満、浸漬深さ（但し、メニスカスから溶鋼吐出孔上端までの距離）が２４０ｍｍ以上２７０ｍｍ未満の浸漬ノズルを用い、上部磁極に印加する交流磁界の強度を０．０６０〜０．０９０Ｔ、上部磁極に印加する直流磁界の強度を０．１８〜０．３５Ｔ、下部磁極に印加する直流磁界の強度を０．３０〜０．４５Ｔとし、スラブ幅に応じた下記（a）〜（h）の鋳造速度で連続鋳造を行うことを特徴とする鋼の連続鋳造方法。
（a）スラブ幅１１５０ｍｍ未満の場合は鋳造速度１．２５ｍ／分以上３．０５ｍ／分未満
（b）スラブ幅１１５０ｍｍ以上１２５０ｍｍ未満の場合は鋳造速度１．２５ｍ／分以上２．９５ｍ／分未満
（c）スラブ幅１２５０ｍｍ以上１３５０ｍｍ未満の場合は鋳造速度１．２５ｍ／分以上２．７５ｍ／分未満
（d）スラブ幅１３５０ｍｍ以上１４５０ｍｍ未満の場合は鋳造速度１．２５ｍ／分以上２．６５ｍ／分未満
（e）スラブ幅１４５０ｍｍ以上１５５０ｍｍ未満の場合は鋳造速度１．０５ｍ／分以上２．４５ｍ／分未満
（f）スラブ幅１５５０ｍｍ以上１６５０ｍｍ未満の場合は鋳造速度１．０５ｍ／分以上２．３５ｍ／分未満
（g）スラブ幅１６５０ｍｍ以上１７５０ｍｍ未満の場合は鋳造速度０．９５ｍ／分以上２．２５ｍ／分未満
（h）スラブ幅１７５０ｍｍ以上１８５０ｍｍ未満の場合は鋳造速度０．９５ｍ／分以上２．１５ｍ／分未満
【請求項３】
鋳型外側に、鋳型長辺部を挟んで対向する１対の上部磁極と１対の下部磁極を備えるとともに、浸漬ノズルの溶鋼吐出孔が、前記上部磁極の直流磁場のピーク位置と前記下部磁極の直流磁場のピーク位置の間に位置する連続鋳造機を用い、前記１対の上部磁極と１対の下部磁極に各々印加される直流磁界により溶鋼流を制動し、且つ前記１対の上部磁極に重畳印加される交流磁界により溶鋼を撹拌しつつ、鋼の連続鋳造を行う方法であって、
溶鋼吐出孔の水平方向から下向きの溶鋼吐出角度が４０°以上５５°未満、浸漬深さ（但し、メニスカスから溶鋼吐出孔上端までの距離）が２７０ｍｍ以上３００ｍｍ未満の浸漬ノズルを用い、上部磁極に印加する交流磁界の強度を０．０６０〜０．０９０Ｔ、上部磁極に印加する直流磁界の強度を０．１８〜０．３５Ｔ、下部磁極に印加する直流磁界の強度を０．３０〜０．４５Ｔとし、スラブ幅に応じた下記（a）〜（i）の鋳造速度で連続鋳造を行うことを特徴とする鋼の連続鋳造方法。
（a）スラブ幅９５０ｍｍ未満の場合は鋳造速度１．３５ｍ／分以上３．０５ｍ／分未満
（b）スラブ幅９５０ｍｍ以上１１５０ｍｍ未満の場合は鋳造速度１．２５ｍ／分以上３．０５ｍ／分未満
（c）スラブ幅１１５０ｍｍ以上１２５０ｍｍ未満の場合は鋳造速度１．２５ｍ／分以上２．９５ｍ／分未満
（d）スラブ幅１２５０ｍｍ以上１３５０ｍｍ未満の場合は鋳造速度１．２５ｍ／分以上２．７５ｍ／分未満
（e）スラブ幅１３５０ｍｍ以上１４５０ｍｍ未満の場合は鋳造速度１．２５ｍ／分以上２．６５ｍ／分未満
（f）スラブ幅１４５０ｍｍ以上１５５０ｍｍ未満の場合は鋳造速度１．１５ｍ／分以上２．４５ｍ／分未満
（g）スラブ幅１５５０ｍｍ以上１６５０ｍｍ未満の場合は鋳造速度１．０５ｍ／分以上２．３５ｍ／分未満
（h）スラブ幅１６５０ｍｍ以上１７５０ｍｍ未満の場合は鋳造速度０．９５ｍ／分以上２．２５ｍ／分未満
（i）スラブ幅１７５０ｍｍ以上１８５０ｍｍ未満の場合は鋳造速度０．９５ｍ／分以上２．１５ｍ／分未満
【請求項４】
鋳型外側に、鋳型長辺部を挟んで対向する１対の上部磁極と１対の下部磁極を備えるとともに、浸漬ノズルの溶鋼吐出孔が、前記上部磁極の直流磁場のピーク位置と前記下部磁極の直流磁場のピーク位置の間に位置する連続鋳造機を用い、前記１対の上部磁極と１対の下部磁極に各々印加される直流磁界により溶鋼流を制動し、且つ前記１対の上部磁極に重畳印加される交流磁界により溶鋼を撹拌しつつ、鋼の連続鋳造を行う方法であって、
溶鋼吐出孔の水平方向から下向きの溶鋼吐出角度が１５°以上４０°未満、浸漬深さ（但し、メニスカスから溶鋼吐出孔上端までの距離）が１８０ｍｍ以上２４０ｍｍ未満の浸漬ノズルを用い、上部磁極に印加する交流磁界の強度を０．０６０〜０．０９０Ｔ、上部磁極に印加する直流磁界の強度を０．１８〜０．３５Ｔ、下部磁極に印加する直流磁界の強度を０．３０〜０．４５Ｔとし、スラブ幅に応じた下記（a）〜（i）の鋳造速度で連続鋳造を行うことを特徴とする鋼の連続鋳造方法。
（a）スラブ幅９５０ｍｍ以上１０５０ｍｍ未満の場合は鋳造速度２．８５ｍ／分以上３．０５ｍ／分未満
（b）スラブ幅１０５０ｍｍ以上１１５０ｍｍ未満の場合は鋳造速度１．２５ｍ／分以上２．９５ｍ／分未満
（c）スラブ幅１１５０ｍｍ以上１２５０ｍｍ未満の場合は鋳造速度１．１５ｍ／分以上２．７５ｍ／分未満
（d）スラブ幅１２５０ｍｍ以上１３５０ｍｍ未満の場合は鋳造速度１．１５ｍ／分以上２．６５ｍ／分未満
（e）スラブ幅１３５０ｍｍ以上１４５０ｍｍ未満の場合は鋳造速度０．９５ｍ／分以上２．４５ｍ／分未満
（f）スラブ幅１４５０ｍｍ以上１５５０ｍｍ未満の場合は鋳造速度０．９５ｍ／分以上２．３５ｍ／分未満
（g）スラブ幅１５５０ｍｍ以上１６５０ｍｍ未満の場合は鋳造速度０．９５ｍ／分以上２．２５ｍ／分未満
（h）スラブ幅１６５０ｍｍ以上１７５０ｍｍ未満の場合は鋳造速度０．９５ｍ／分以上２．１５ｍ／分未満
（i）スラブ幅１７５０ｍｍ以上１８５０ｍｍ未満の場合は鋳造速度０．９５ｍ／分以上２．０５ｍ／分未満
【請求項５】
鋳型外側に、鋳型長辺部を挟んで対向する１対の上部磁極と１対の下部磁極を備えるとともに、浸漬ノズルの溶鋼吐出孔が、前記上部磁極の直流磁場のピーク位置と前記下部磁極の直流磁場のピーク位置の間に位置する連続鋳造機を用い、前記１対の上部磁極と１対の下部磁極に各々印加される直流磁界により溶鋼流を制動し、且つ前記１対の上部磁極に重畳印加される交流磁界により溶鋼を撹拌しつつ、鋼の連続鋳造を行う方法であって、
溶鋼吐出孔の水平方向から下向きの溶鋼吐出角度が１５°以上４０°未満、浸漬深さ（但し、メニスカスから溶鋼吐出孔上端までの距離）が２４０ｍｍ以上２７０ｍｍ未満の浸漬ノズルを用い、上部磁極に印加する交流磁界の強度を０．０６０〜０．０９０Ｔ、上部磁極に印加する直流磁界の強度を０．１８〜０．３５Ｔ、下部磁極に印加する直流磁界の強度を０．３０〜０．４５Ｔとし、スラブ幅に応じた下記（a）〜（i）の鋳造速度で連続鋳造を行うことを特徴とする鋼の連続鋳造方法。
（a）スラブ幅９５０ｍｍ以上１０５０ｍｍ未満の場合は鋳造速度２．８５ｍ／分以上３．０５ｍ／分未満
（b）スラブ幅１０５０ｍｍ以上１１５０ｍｍ未満の場合は鋳造速度１．２５ｍ／分以上２．９５ｍ／分未満
（c）スラブ幅１１５０ｍｍ以上１２５０ｍｍ未満の場合は鋳造速度１．１５ｍ／分以上２．７５ｍ／分未満
（d）スラブ幅１２５０ｍｍ以上１３５０ｍｍ未満の場合は鋳造速度１．１５ｍ／分以上２．６５ｍ／分未満
（e）スラブ幅１３５０ｍｍ以上１４５０ｍｍ未満の場合は鋳造速度１．１５ｍ／分以上２．４５ｍ／分未満
（f）スラブ幅１４５０ｍｍ以上１５５０ｍｍ未満の場合は鋳造速度０．９５ｍ／分以上２．３５ｍ／分未満
（g）スラブ幅１５５０ｍｍ以上１６５０ｍｍ未満の場合は鋳造速度０．９５ｍ／分以上２．２５ｍ／分未満
（h）スラブ幅１６５０ｍｍ以上１７５０ｍｍ未満の場合は鋳造速度０．９５ｍ／分以上２．１５ｍ／分未満
（i）スラブ幅１７５０ｍｍ以上１８５０ｍｍ未満の場合は鋳造速度０．９５ｍ／分以上２．０５ｍ／分未満
【請求項６】
鋳型外側に、鋳型長辺部を挟んで対向する１対の上部磁極と１対の下部磁極を備えるとともに、浸漬ノズルの溶鋼吐出孔が、前記上部磁極の直流磁場のピーク位置と前記下部磁極の直流磁場のピーク位置の間に位置する連続鋳造機を用い、前記１対の上部磁極と１対の下部磁極に各々印加される直流磁界により溶鋼流を制動し、且つ前記１対の上部磁極に重畳印加される交流磁界により溶鋼を撹拌しつつ、鋼の連続鋳造を行う方法であって、
溶鋼吐出孔の水平方向から下向きの溶鋼吐出角度が１５°以上４０°未満、浸漬深さ（但し、メニスカスから溶鋼吐出孔上端までの距離）が２７０ｍｍ以上３００ｍｍ未満の浸漬ノズルを用い、上部磁極に印加する交流磁界の強度を０．０６０〜０．０９０Ｔ、上部磁極に印加する直流磁界の強度を０．１８〜０．３５Ｔ、下部磁極に印加する直流磁界の強度を０．３０〜０．４５Ｔとし、スラブ幅に応じた下記（a）〜（i）の鋳造速度で連続鋳造を行うことを特徴とする鋼の連続鋳造方法。
（a）スラブ幅９５０ｍｍ以上１０５０ｍｍ未満の場合は鋳造速度２．８５ｍ／分以上３．０５ｍ／分未満
（b）スラブ幅１０５０ｍｍ以上１１５０ｍｍ未満の場合は鋳造速度１．２５ｍ／分以上２．９５ｍ／分未満
（c）スラブ幅１１５０ｍｍ以上１２５０ｍｍ未満の場合は鋳造速度１．２５ｍ／分以上２．７５ｍ／分未満
（d）スラブ幅１２５０ｍｍ以上１３５０ｍｍ未満の場合は鋳造速度１．１５ｍ／分以上２．６５ｍ／分未満
（e）スラブ幅１３５０ｍｍ以上１４５０ｍｍ未満の場合は鋳造速度１．０５ｍ／分以上２．４５ｍ／分未満
（f）スラブ幅１４５０ｍｍ以上１５５０ｍｍ未満の場合は鋳造速度０．９５ｍ／分以上２．３５ｍ／分未満
（g）スラブ幅１５５０ｍｍ以上１６５０ｍｍ未満の場合は鋳造速度０．９５ｍ／分以上２．２５ｍ／分未満
（h）スラブ幅１６５０ｍｍ以上１７５０ｍｍ未満の場合は鋳造速度０．９５ｍ／分以上２．１５ｍ／分未満
（i）スラブ幅１７５０ｍｍ以上１８５０ｍｍ未満の場合は鋳造速度０．９５ｍ／分以上２．０５ｍ／分未満
【請求項７】
鋳型外側に、鋳型長辺部を挟んで対向する１対の上部磁極と１対の下部磁極を備えるとともに、浸漬ノズルの溶鋼吐出孔が、前記上部磁極の直流磁場のピーク位置と前記下部磁極の直流磁場のピーク位置の間に位置する連続鋳造機を用い、前記１対の上部磁極と１対の下部磁極に各々印加される直流磁界により溶鋼流を制動し、且つ前記１対の上部磁極に重畳印加される交流磁界により溶鋼を撹拌しつつ、鋼の連続鋳造を行う方法であって、
溶鋼吐出孔の水平方向から下向きの溶鋼吐出角度が４０°以上５５°未満、浸漬深さ（但し、メニスカスから溶鋼吐出孔上端までの距離）が１８０ｍｍ以上２４０ｍｍ未満の浸漬ノズルを用い、上部磁極に印加する交流磁界の強度を０．０２０Ｔ以上０．０６０Ｔ未満、上部磁極に印加する直流磁界の強度を０．０５〜０．２７Ｔ、下部磁極に印加する直流磁界の強度を０．３０〜０．４５Ｔとし、スラブ幅に応じた下記（a）〜（c）の鋳造速度で連続鋳造を行うことを特徴とする鋼の連続鋳造方法。
（a）スラブ幅９５０ｍｍ未満の場合は鋳造速度０．９５ｍ／分以上１．３５ｍ／分未満
（b）スラブ幅９５０ｍｍ以上１３５０ｍｍ未満の場合は鋳造速度０．９５ｍ／分以上１．２５ｍ／分未満
（c）スラブ幅１３５０ｍｍ以上１５５０ｍｍ未満の場合は鋳造速度０．９５ｍ／分以上１．０５ｍ／分未満
【請求項８】
鋳型外側に、鋳型長辺部を挟んで対向する１対の上部磁極と１対の下部磁極を備えるとともに、浸漬ノズルの溶鋼吐出孔が、前記上部磁極の直流磁場のピーク位置と前記下部磁極の直流磁場のピーク位置の間に位置する連続鋳造機を用い、前記１対の上部磁極と１対の下部磁極に各々印加される直流磁界により溶鋼流を制動し、且つ前記１対の上部磁極に重畳印加される交流磁界により溶鋼を撹拌しつつ、鋼の連続鋳造を行う方法であって、
溶鋼吐出孔の水平方向から下向きの溶鋼吐出角度が４０°以上５５°未満、浸漬深さ（但し、メニスカスから溶鋼吐出孔上端までの距離）が２４０ｍｍ以上２７０ｍｍ未満の浸漬ノズルを用い、上部磁極に印加する交流磁界の強度を０．０２０Ｔ以上０．０６０Ｔ未満、上部磁極に印加する直流磁界の強度を０．０５〜０．２７Ｔ、下部磁極に印加する直流磁界の強度を０．３０〜０．４５Ｔとし、スラブ幅に応じた下記（a）、（b）の鋳造速度で連続鋳造を行うことを特徴とする鋼の連続鋳造方法。
（a）スラブ幅１４５０ｍｍ未満の場合は鋳造速度０．９５ｍ／分以上１．２５ｍ／分未満
（b）スラブ幅１４５０ｍｍ以上１６５０ｍｍ未満の場合は鋳造速度０．９５ｍ／分以上１．０５ｍ／分未満
【請求項９】
鋳型外側に、鋳型長辺部を挟んで対向する１対の上部磁極と１対の下部磁極を備えるとともに、浸漬ノズルの溶鋼吐出孔が、前記上部磁極の直流磁場のピーク位置と前記下部磁極の直流磁場のピーク位置の間に位置する連続鋳造機を用い、前記１対の上部磁極と１対の下部磁極に各々印加される直流磁界により溶鋼流を制動し、且つ前記１対の上部磁極に重畳印加される交流磁界により溶鋼を撹拌しつつ、鋼の連続鋳造を行う方法であって、
溶鋼吐出孔の水平方向から下向きの溶鋼吐出角度が４０°以上５５°未満、浸漬深さ（但し、メニスカスから溶鋼吐出孔上端までの距離）が２７０ｍｍ以上３００ｍｍ未満の浸漬ノズルを用い、上部磁極に印加する交流磁界の強度を０．０２０Ｔ以上０．０６０Ｔ未満、上部磁極に印加する直流磁界の強度を０．０５〜０．２７Ｔ、下部磁極に印加する直流磁界の強度を０．３０〜０．４５Ｔとし、スラブ幅に応じた下記（a）〜（d）の鋳造速度で連続鋳造を行うことを特徴とする鋼の連続鋳造方法。
（a）スラブ幅９５０ｍｍ未満の場合は鋳造速度０．９５ｍ／分以上１．３５ｍ／分未満
（b）スラブ幅９５０ｍｍ以上１４５０ｍｍ未満の場合は鋳造速度０．９５ｍ／分以上１．２５ｍ／分未満
（c）スラブ幅１４５０ｍｍ以上１５５０ｍｍ未満の場合は鋳造速度０．９５ｍ／分以上１．１５ｍ／分未満
（d）スラブ幅１５５０ｍｍ以上１６５０ｍｍ未満の場合は鋳造速度０．９５ｍ／分以上１．０５ｍ／分未満
【請求項１０】
鋳型外側に、鋳型長辺部を挟んで対向する１対の上部磁極と１対の下部磁極を備えるとともに、浸漬ノズルの溶鋼吐出孔が、前記上部磁極の直流磁場のピーク位置と前記下部磁極の直流磁場のピーク位置の間に位置する連続鋳造機を用い、前記１対の上部磁極と１対の下部磁極に各々印加される直流磁界により溶鋼流を制動し、且つ前記１対の上部磁極に重畳印加される交流磁界により溶鋼を撹拌しつつ、鋼の連続鋳造を行う方法であって、
溶鋼吐出孔の水平方向から下向きの溶鋼吐出角度が１５°以上４０°未満、浸漬深さ（但し、メニスカスから溶鋼吐出孔上端までの距離）が１８０ｍｍ以上２４０ｍｍ未満の浸漬ノズルを用い、上部磁極に印加する交流磁界の強度を０．０２０Ｔ以上０．０６０Ｔ未満、上部磁極に印加する直流磁界の強度を０．０５〜０．２７Ｔ、下部磁極に印加する直流磁界の強度を０．３０〜０．４５Ｔとし、スラブ幅に応じた下記（a）〜（d）の鋳造速度で連続鋳造を行うことを特徴とする鋼の連続鋳造方法。
（a）スラブ幅９５０ｍｍ未満の場合は鋳造速度０．９５ｍ／分以上３．０５ｍ／分未満
（b）スラブ幅９５０ｍｍ以上１０５０ｍｍ未満の場合は鋳造速度０．９５ｍ／分以上２．８５ｍ／分未満
（c）スラブ幅１０５０ｍｍ以上１１５０ｍｍ未満の場合は鋳造速度０．９５ｍ／分以上１．２５ｍ／分未満
（d）スラブ幅１１５０ｍｍ以上１３５０ｍｍ未満の場合は鋳造速度０．９５ｍ／分以上１．１５ｍ／分未満
【請求項１１】
鋳型外側に、鋳型長辺部を挟んで対向する１対の上部磁極と１対の下部磁極を備えるとともに、浸漬ノズルの溶鋼吐出孔が、前記上部磁極の直流磁場のピーク位置と前記下部磁極の直流磁場のピーク位置の間に位置する連続鋳造機を用い、前記１対の上部磁極と１対の下部磁極に各々印加される直流磁界により溶鋼流を制動し、且つ前記１対の上部磁極に重畳印加される交流磁界により溶鋼を撹拌しつつ、鋼の連続鋳造を行う方法であって、
溶鋼吐出孔の水平方向から下向きの溶鋼吐出角度が１５°以上４０°未満、浸漬深さ（但し、メニスカスから溶鋼吐出孔上端までの距離）が２４０ｍｍ以上２７０ｍｍ未満の浸漬ノズルを用い、上部磁極に印加する交流磁界の強度を０．０２０Ｔ以上０．０６０Ｔ未満、上部磁極に印加する直流磁界の強度を０．０５〜０．２７Ｔ、下部磁極に印加する直流磁界の強度を０．３０〜０．４５Ｔとし、スラブ幅に応じた下記（a）〜（d）の鋳造速度で連続鋳造を行うことを特徴とする鋼の連続鋳造方法。
（a）スラブ幅９５０ｍｍ未満の場合は鋳造速度０．９５ｍ／分以上３．０５ｍ／分未満
（b）スラブ幅９５０ｍｍ以上１０５０ｍｍ未満の場合は鋳造速度０．９５ｍ／分以上２．８５ｍ／分未満
（c）スラブ幅１０５０ｍｍ以上１１５０ｍｍ未満の場合は鋳造速度０．９５ｍ／分以上１．２５ｍ／分未満
（d）スラブ幅１１５０ｍｍ以上１４５０ｍｍ未満の場合は鋳造速度０．９５ｍ／分以上１．１５ｍ／分未満
【請求項１２】
鋳型外側に、鋳型長辺部を挟んで対向する１対の上部磁極と１対の下部磁極を備えるとともに、浸漬ノズルの溶鋼吐出孔が、前記上部磁極の直流磁場のピーク位置と前記下部磁極の直流磁場のピーク位置の間に位置する連続鋳造機を用い、前記１対の上部磁極と１対の下部磁極に各々印加される直流磁界により溶鋼流を制動し、且つ前記１対の上部磁極に重畳印加される交流磁界により溶鋼を撹拌しつつ、鋼の連続鋳造を行う方法であって、
溶鋼吐出孔の水平方向から下向きの溶鋼吐出角度が１５°以上４０°未満、浸漬深さ（但し、メニスカスから溶鋼吐出孔上端までの距離）が２７０ｍｍ以上３００ｍｍ未満の浸漬ノズルを用い、上部磁極に印加する交流磁界の強度を０．０２０Ｔ以上０．０６０Ｔ未満、上部磁極に印加する直流磁界の強度を０．０５〜０．２７Ｔ、下部磁極に印加する直流磁界の強度を０．３０〜０．４５Ｔとし、スラブ幅に応じた下記（a）〜（e）の鋳造速度で連続鋳造を行うことを特徴とする鋼の連続鋳造方法。
（a）スラブ幅９５０ｍｍ未満の場合は鋳造速度０．９５ｍ／分以上３．０５ｍ／分未満
（b）スラブ幅９５０ｍｍ以上１０５０ｍｍ未満の場合は鋳造速度０．９５ｍ／分以上２．８５ｍ／分未満
（c）スラブ幅１０５０ｍｍ以上１２５０ｍｍ未満の場合は鋳造速度０．９５ｍ／分以上１．２５ｍ／分未満
（d）スラブ幅１２５０ｍｍ以上１３５０ｍｍ未満の場合は鋳造速度０．９５ｍ／分以上１．１５ｍ／分未満
（e）スラブ幅１３５０ｍｍ以上１４５０ｍｍ未満の場合は鋳造速度０．９５ｍ／分以上１．０５ｍ／分未満
【請求項１３】
鋳型外側に、鋳型長辺部を挟んで対向する１対の上部磁極と１対の下部磁極を備えるとともに、浸漬ノズルの溶鋼吐出孔が、前記上部磁極の直流磁場のピーク位置と前記下部磁極の直流磁場のピーク位置の間に位置する連続鋳造機を用い、前記１対の上部磁極と１対の下部磁極に各々印加される直流磁界により溶鋼流を制動し、且つ前記１対の上部磁極に重畳印加される交流磁界により溶鋼を撹拌しつつ、鋼の連続鋳造を行う方法であって、
溶鋼吐出孔の水平方向から下向きの溶鋼吐出角度が４０°以上５５°未満、浸漬深さ（但し、メニスカスから溶鋼吐出孔上端までの距離）が１８０ｍｍ以上３００ｍｍ未満の浸漬ノズルを用い、上部磁極に印加する交流磁界の強度を０．０２０Ｔ以上０．０６０Ｔ未満、上部磁極に印加する直流磁界の強度を０．２７Ｔ超０．３５Ｔ以下、下部磁極に印加する直流磁界の強度を０．３０〜０．４５Ｔとし、スラブ幅に応じた下記（a）〜（g）の鋳造速度で連続鋳造を行うことを特徴とする鋼の連続鋳造方法。
（a）スラブ幅１１５０ｍｍ以上１２５０ｍｍ未満の場合は鋳造速度２．９５ｍ／分以上３．０５ｍ／分未満
（b）スラブ幅１２５０ｍｍ以上１３５０ｍｍ未満の場合は鋳造速度２．７５ｍ／分以上３．０５ｍ／分未満
（c）スラブ幅１３５０ｍｍ以上１４５０ｍｍ未満の場合は鋳造速度２．６５ｍ／分以上３．０５ｍ／分未満
（d）スラブ幅１４５０ｍｍ以上１５５０ｍｍ未満の場合は鋳造速度２．４５ｍ／分以上３．０５ｍ／分未満
（e）スラブ幅１５５０ｍｍ以上１６５０ｍｍ未満の場合は鋳造速度２．３５ｍ／分以上３．０５ｍ／分未満
（f）スラブ幅１６５０ｍｍ以上１７５０ｍｍ未満の場合は鋳造速度２．２５ｍ／分以上３．０５ｍ／分未満
（g）スラブ幅１７５０ｍｍ以上１８５０ｍｍ未満の場合は鋳造速度２．１５ｍ／分以上３．０５ｍ／分未満
【請求項１４】
鋳型外側に、鋳型長辺部を挟んで対向する１対の上部磁極と１対の下部磁極を備えるとともに、浸漬ノズルの溶鋼吐出孔が、前記上部磁極の直流磁場のピーク位置と前記下部磁極の直流磁場のピーク位置の間に位置する連続鋳造機を用い、前記１対の上部磁極と１対の下部磁極に各々印加される直流磁界により溶鋼流を制動し、且つ前記１対の上部磁極に重畳印加される交流磁界により溶鋼を撹拌しつつ、鋼の連続鋳造を行う方法であって、
溶鋼吐出孔の水平方向から下向きの溶鋼吐出角度が１５°以上４０°未満、浸漬深さ（但し、メニスカスから溶鋼吐出孔上端までの距離）が１８０ｍｍ以上３００ｍｍ未満の浸漬ノズルを用い、上部磁極に印加する交流磁界の強度を０．０２０Ｔ以上０．０６０Ｔ未満、上部磁極に印加する直流磁界の強度を０．２７Ｔ超０．３５Ｔ以下、下部磁極に印加する直流磁界の強度を０．３０〜０．４５Ｔとし、スラブ幅に応じた下記（a）〜（h）の鋳造速度で連続鋳造を行うことを特徴とする鋼の連続鋳造方法。
（a）スラブ幅１０５０ｍｍ以上１１５０ｍｍ未満の場合は鋳造速度２．９５ｍ／分以上３．０５ｍ／分未満
（b）スラブ幅１１５０ｍｍ以上１２５０ｍｍ未満の場合は鋳造速度２．７５ｍ／分以上３．０５ｍ／分未満
（c）スラブ幅１２５０ｍｍ以上１３５０ｍｍ未満の場合は鋳造速度２．６５ｍ／分以上３．０５ｍ／分未満
（d）スラブ幅１３５０ｍｍ以上１４５０ｍｍ未満の場合は鋳造速度２．４５ｍ／分以上３．０５ｍ／分未満
（e）スラブ幅１４５０ｍｍ以上１５５０ｍｍ未満の場合は鋳造速度２．３５ｍ／分以上３．０５ｍ／分未満
（f）スラブ幅１５５０ｍｍ以上１６５０ｍｍ未満の場合は鋳造速度２．２５ｍ／分以上３．０５ｍ／分未満
（g）スラブ幅１６５０ｍｍ以上１７５０ｍｍ未満の場合は鋳造速度２．１５ｍ／分以上３．０５ｍ／分未満
（h）スラブ幅１７５０ｍｍ以上１８５０ｍｍ未満の場合は鋳造速度２．０５ｍ／分以上３．０５ｍ／分未満
【請求項１５】
制御用コンピュータを用い、鋳造するスラブ幅、鋳造速度、浸漬ノズルの溶鋼吐出孔の水平方向から下向きの溶鋼吐出角度および浸漬深さ（但し、メニスカスから溶鋼吐出孔上端までの距離）に基づき、上部磁極の交流磁場用コイルに通電すべき交流電流値と、上部磁極及び下部磁極の各直流磁場用コイルに通電すべき直流電流値を、予め設定された対照表または数式により求め、その交流電流および直流電流を通電することにより、上部磁極に印加する交流磁界の強度と、上部磁極および下部磁極に各印加する直流磁界の強度を自動制御することを特徴とする請求項１〜１４のいずれかに鋼の連続鋳造方法。
【請求項１６】
鋳型内の溶鋼は、表面乱流エネルギーが０．００２０〜０．００３５ｍ２／ｓ２、表面流速が０．３０ｍ／ｓ以下、溶鋼−凝固シェル界面での流速が０．０８〜０．２０ｍ／ｓであることを特徴とする請求項１〜１５のいずれかに記載の鋼の連続鋳造方法。
【請求項１７】
鋳型内の溶鋼は、表面乱流エネルギーが０．００２０〜０．００３０ｍ２／ｓ２であることを特徴とする請求項１６に記載の鋼の連続鋳造方法。
【請求項１８】
鋳型内の溶鋼は、表面流速が０．０５〜０．３０ｍ／ｓであることを特徴とする請求項１６または１７に記載の鋼の連続鋳造方法。
【請求項１９】
鋳型内の溶鋼は、溶鋼−凝固シェル界面での流速が０．１４〜０．２０ｍ／ｓであることを特徴とする請求項１６〜１８のいずれかに記載の鋼の連続鋳造方法。
【請求項２０】
鋳型内の溶鋼は、溶鋼−凝固シェル界面での流速Ａと表面流速Ｂとの比Ａ／Ｂが１．０〜２．０であることを特徴とする請求項１６〜１９のいずれかに記載の鋼の連続鋳造方法。
【請求項２１】
鋳型内の溶鋼は、溶鋼−凝固シェル界面での気泡濃度が０．０１ｋｇ／ｍ３以下であることを特徴とする請求項１６〜２０のいずれかに記載の鋼の連続鋳造方法。
【請求項２２】
鋳造されるスラブ厚さが２２０〜３００ｍｍ、浸漬ノズルの内壁面からの不活性ガス吹き込み量が３〜２５ＮＬ／分であることを特徴とする請求項２１に記載の鋼の連続鋳造方法。
【発明の詳細な説明】
【技術分野】
【０００１】
本発明は、電磁力によって鋳型内の溶鋼流動を制御しながら溶鋼を鋳造して鋳片を製造する連続鋳造方法に関する。
【背景技術】
【０００２】
鋼の連続鋳造では、タンディッシュ内に入れられた溶鋼が、タンディッシュ底部に接続された浸漬ノズルを通じて連続鋳造用鋳型内に注入される。この場合、浸漬ノズルの吐出孔から鋳型内に吐出される溶鋼流に、非金属介在物（主にアルミナなどの脱酸生成物）や、上ノズルの内壁面から吹き込まれた不活性ガス（アルミナなどの付着・堆積によるノズル閉塞を防止するために吹き込まれる不活性ガス）の気泡が随伴するが、これが凝固シェルに捕捉されると、製品欠陥（介在物性欠陥、気泡性欠陥）となる。また、メニスカスに達した溶鋼上昇流にモールドフラックス（モールドパウダー）が巻き込まれ、これも凝固シェルに捕捉されることにより製品欠陥となる。
【０００３】
従来、溶鋼中の非金属介在物、モールドフラックス、気泡が凝固シェルに捕捉され、製品欠陥となることを防止するために、鋳型内で溶鋼流に磁界を印加し、磁界による電磁気力を利用して溶鋼の流動を制御することが行われており、この技術に関して数多くの提案がなされている。
例えば、特許文献１には、鋳型長辺部を挟んで対向する１対の上部磁極と１対の下部磁極に各々印加される直流磁界により溶鋼流を制動する方法が開示されている。この方法は、浸漬ノズルの吐出口から吐出された後、上昇流と下降流に分かれる溶鋼流のうち、下降流を下部の直流磁界で制動し、上昇流を上部の直流磁界で制動することで、溶鋼流に随伴する非金属介在物やモールドフラックスが凝固シェルに捕捉されないようするものである。
【０００４】
また、特許文献２には、特許文献１と同じく鋳型長辺部を挟んで対向する１対の上部磁極と１対の下部磁極に各々印加される直流磁界により溶鋼流を制動するとともに、上部磁極または下部磁極に交流磁界を重畳して印加する方法が開示されている。この方法は、特許文献１と同様の直流磁界による溶鋼流の制動を行うとともに、交流磁界による溶鋼の撹拌により、凝固シェル界面での非金属介在物などの洗浄効果を得ようとするものである。
さらに、特許文献３には、鋳型長辺部を挟んで対向する１対の上部磁極と１対の下部磁極に各々印加される直流磁界により溶鋼流を制動する方法、或いはさらに、上部磁極に交流磁界を重畳して印加する方法において、直流磁界の強度、上部電極と下部電極の直流磁界の強度比、交流磁界の強度を特定の数値範囲とする方法が開示されている。
また、特許文献４には、上下２段の磁極によって溶鋼流に直流磁界を印加するとともに、決められた領域の溶鋼に特定の溶質元素を添加して、鋳片表層部の溶質元素の濃度を調整することにより、特定の溶質元素の濃度が鋳片内部に較べて表層部の方が高い、傾斜組成を有する連続鋳造鋳片を製造するに際して、鋳片表層部での溶質元素濃度の局所的なばらつきを軽減することを目的として、上部磁極に交流磁界を重畳して印加する技術が開示されている。
【先行技術文献】
【特許文献】
【０００５】
【特許文献１】特開平３−１４２０４９号公報
【特許文献２】特開平１０−３０５３５３号公報
【特許文献３】特開２００８−２００７３２号公報
【特許文献４】特開２００２−１５０１号公報
【発明の概要】
【発明が解決しようとする課題】
【０００６】
最近、自動車外板用鋼板の品質厳格化に伴い、これまで問題にならなかった微小な気泡やモールドフラックスの巻き込みに起因する欠陥が問題視されるようになりつつあり、上記従来技術のような連続鋳造方法では、そのような厳しい品質要求に十分に対応できない。特に、合金化溶融亜鉛めっき鋼板は、溶融めっき後、加熱して母材鋼板の鉄成分を亜鉛めっき層に拡散させるものであり、母材鋼板の表層性状が合金化溶融亜鉛めっき層の品質に大きく影響する。すなわち、母材鋼板の表層に気泡性やフラックス性の欠陥があると、小さな欠陥であってもめっき層の厚みにむらが生じ、それが表面に筋状の欠陥として現れ、自動車外板などのような品質要求の厳しい用途には使用できなくなる。
また、特許文献４に記載されているような、鋳片表層部と内部との間で傾斜組成を有する鋳片は、製造の際に溶質元素をワイヤー等によって溶鋼に添加するため、フラックス性欠陥が増加するという問題があり、厳格な表面品質が要求される鋼板の製造には不適である。
【０００７】
したがって本発明の目的は、上記のような従来技術の課題を解決し、電磁力を利用して鋳型内の溶鋼流動を制御することにより、従来問題とされてきたような非金属介在物やモールドフラックスによる欠陥だけでなく、微小な気泡やモールドフラックスの巻き込みによる欠陥が少ない高品質の鋳片を得ることができる連続鋳造方法を提供することにある。
【課題を解決するための手段】
【０００８】
本発明者らは、上記課題を解決するために、電磁力を利用して鋳型内の溶鋼流動を制御する際の諸々の鋳造条件を検討した結果、鋳型長辺部を挟んで対向する１対の上部磁極と１対の下部磁極に各々印加される直流磁界により溶鋼流を制動し、且つ前記上部磁極に重畳印加される交流磁界により溶鋼を撹拌しつつ、鋼の連続鋳造を行う方法において、鋳造するスラブ幅および鋳造速度に応じて、上部磁極と下部磁極に各々印加する直流磁界の強度および上部磁極に重畳印加される交流磁界の強度を最適化することにより、従来問題とされてきたような非金属介在物やモールドフラックスによる欠陥だけでなく、微小な気泡やモールドフラックスによる欠陥が少ない高品質の鋳片が得られることを見出した。
【０００９】
また、上記のような鋳造条件の最適化により、気泡やモールドフラックスによる欠陥が少ない高品質の鋳片が得られる理由について詳細に検討した結果、気泡性欠陥およびフラックス性欠陥の発生に関与する因子（一次因子）として、表面乱流エネルギー（表面近傍での渦流の発生に関与）、溶鋼−凝固シェル界面の界面流速および表面流速などがあり、上記鋳造条件の最適化によって、これらの因子を通じて鋳型内の溶鋼流動が適正に制御され、気泡の凝固界面での捕捉やモールドフラックスの巻き込みが生じにくい状態が実現されることが判った。また、鋳造するスラブ厚さと浸漬ノズルの内壁面からの不活性ガス吹き込み量を最適化することで、凝固界面気泡濃度という別の因子が適正に制御され、気泡性欠陥の発生をより少なくできることが判った。
【００１０】
［1］鋳型外側に、鋳型長辺部を挟んで対向する１対の上部磁極と１対の下部磁極を備えるとともに、浸漬ノズルの溶鋼吐出孔が、前記上部磁極の直流磁場のピーク位置と前記下部磁極の直流磁場のピーク位置の間に位置する連続鋳造機を用い、前記１対の上部磁極と１対の下部磁極に各々印加される直流磁界により溶鋼流を制動し、且つ前記１対の上部磁極に重畳印加される交流磁界により溶鋼を撹拌しつつ、鋼の連続鋳造を行う方法であって、
溶鋼吐出孔の水平方向から下向きの溶鋼吐出角度が４０°以上５５°未満、浸漬深さ（但し、メニスカスから溶鋼吐出孔上端までの距離）が１８０ｍｍ以上２４０ｍｍ未満の浸漬ノズルを用い、上部磁極に印加する交流磁界の強度を０．０６０〜０．０９０Ｔ、上部磁極に印加する直流磁界の強度を０．１８〜０．３５Ｔ、下部磁極に印加する直流磁界の強度を０．３０〜０．４５Ｔとし、スラブ幅に応じた下記（a）〜（i）の鋳造速度で連続鋳造を行うことを特徴とする鋼の連続鋳造方法。
（a）スラブ幅９５０ｍｍ未満の場合は鋳造速度１．３５ｍ／分以上３．０５ｍ／分未満
（b）スラブ幅９５０ｍｍ以上１１５０ｍｍ未満の場合は鋳造速度１．２５ｍ／分以上３．０５ｍ／分未満
（c）スラブ幅１１５０ｍｍ以上１２５０ｍｍ未満の場合は鋳造速度１．２５ｍ／分以上２．９５ｍ／分未満
（d）スラブ幅１２５０ｍｍ以上１３５０ｍｍ未満の場合は鋳造速度１．２５ｍ／分以上２．７５ｍ／分未満
（e）スラブ幅１３５０ｍｍ以上１４５０ｍｍ未満の場合は鋳造速度１．０５ｍ／分以上２．６５ｍ／分未満
（f）スラブ幅１４５０ｍｍ以上１５５０ｍｍ未満の場合は鋳造速度１．０５ｍ／分以上２．４５ｍ／分未満
（g）スラブ幅１５５０ｍｍ以上１６５０ｍｍ未満の場合は鋳造速度０．９５ｍ／分以上２．３５ｍ／分未満
（h）スラブ幅１６５０ｍｍ以上１７５０ｍｍ未満の場合は鋳造速度０．９５ｍ／分以上２．２５ｍ／分未満
（i）スラブ幅１７５０ｍｍ以上１８５０ｍｍ未満の場合は鋳造速度０．９５ｍ／分以上２．１５ｍ／分未満
【００１１】
［2］鋳型外側に、鋳型長辺部を挟んで対向する１対の上部磁極と１対の下部磁極を備えるとともに、浸漬ノズルの溶鋼吐出孔が、前記上部磁極の直流磁場のピーク位置と前記下部磁極の直流磁場のピーク位置の間に位置する連続鋳造機を用い、前記１対の上部磁極と１対の下部磁極に各々印加される直流磁界により溶鋼流を制動し、且つ前記１対の上部磁極に重畳印加される交流磁界により溶鋼を撹拌しつつ、鋼の連続鋳造を行う方法であって、
溶鋼吐出孔の水平方向から下向きの溶鋼吐出角度が４０°以上５５°未満、浸漬深さ（但し、メニスカスから溶鋼吐出孔上端までの距離）が２４０ｍｍ以上２７０ｍｍ未満の浸漬ノズルを用い、上部磁極に印加する交流磁界の強度を０．０６０〜０．０９０Ｔ、上部磁極に印加する直流磁界の強度を０．１８〜０．３５Ｔ、下部磁極に印加する直流磁界の強度を０．３０〜０．４５Ｔとし、スラブ幅に応じた下記（a）〜（h）の鋳造速度で連続鋳造を行うことを特徴とする鋼の連続鋳造方法。
（a）スラブ幅１１５０ｍｍ未満の場合は鋳造速度１．２５ｍ／分以上３．０５ｍ／分未満
（b）スラブ幅１１５０ｍｍ以上１２５０ｍｍ未満の場合は鋳造速度１．２５ｍ／分以上２．９５ｍ／分未満
（c）スラブ幅１２５０ｍｍ以上１３５０ｍｍ未満の場合は鋳造速度１．２５ｍ／分以上２．７５ｍ／分未満
（d）スラブ幅１３５０ｍｍ以上１４５０ｍｍ未満の場合は鋳造速度１．２５ｍ／分以上２．６５ｍ／分未満
（e）スラブ幅１４５０ｍｍ以上１５５０ｍｍ未満の場合は鋳造速度１．０５ｍ／分以上２．４５ｍ／分未満
（f）スラブ幅１５５０ｍｍ以上１６５０ｍｍ未満の場合は鋳造速度１．０５ｍ／分以上２．３５ｍ／分未満
（g）スラブ幅１６５０ｍｍ以上１７５０ｍｍ未満の場合は鋳造速度０．９５ｍ／分以上２．２５ｍ／分未満
（h）スラブ幅１７５０ｍｍ以上１８５０ｍｍ未満の場合は鋳造速度０．９５ｍ／分以上２．１５ｍ／分未満
【００１２】
［3］鋳型外側に、鋳型長辺部を挟んで対向する１対の上部磁極と１対の下部磁極を備えるとともに、浸漬ノズルの溶鋼吐出孔が、前記上部磁極の直流磁場のピーク位置と前記下部磁極の直流磁場のピーク位置の間に位置する連続鋳造機を用い、前記１対の上部磁極と１対の下部磁極に各々印加される直流磁界により溶鋼流を制動し、且つ前記１対の上部磁極に重畳印加される交流磁界により溶鋼を撹拌しつつ、鋼の連続鋳造を行う方法であって、
溶鋼吐出孔の水平方向から下向きの溶鋼吐出角度が４０°以上５５°未満、浸漬深さ（但し、メニスカスから溶鋼吐出孔上端までの距離）が２７０ｍｍ以上３００ｍｍ未満の浸漬ノズルを用い、上部磁極に印加する交流磁界の強度を０．０６０〜０．０９０Ｔ、上部磁極に印加する直流磁界の強度を０．１８〜０．３５Ｔ、下部磁極に印加する直流磁界の強度を０．３０〜０．４５Ｔとし、スラブ幅に応じた下記（a）〜（i）の鋳造速度で連続鋳造を行うことを特徴とする鋼の連続鋳造方法。
（a）スラブ幅９５０ｍｍ未満の場合は鋳造速度１．３５ｍ／分以上３．０５ｍ／分未満
（b）スラブ幅９５０ｍｍ以上１１５０ｍｍ未満の場合は鋳造速度１．２５ｍ／分以上３．０５ｍ／分未満
（c）スラブ幅１１５０ｍｍ以上１２５０ｍｍ未満の場合は鋳造速度１．２５ｍ／分以上２．９５ｍ／分未満
（d）スラブ幅１２５０ｍｍ以上１３５０ｍｍ未満の場合は鋳造速度１．２５ｍ／分以上２．７５ｍ／分未満
（e）スラブ幅１３５０ｍｍ以上１４５０ｍｍ未満の場合は鋳造速度１．２５ｍ／分以上２．６５ｍ／分未満
（f）スラブ幅１４５０ｍｍ以上１５５０ｍｍ未満の場合は鋳造速度１．１５ｍ／分以上２．４５ｍ／分未満
（g）スラブ幅１５５０ｍｍ以上１６５０ｍｍ未満の場合は鋳造速度１．０５ｍ／分以上２．３５ｍ／分未満
（h）スラブ幅１６５０ｍｍ以上１７５０ｍｍ未満の場合は鋳造速度０．９５ｍ／分以上２．２５ｍ／分未満
（i）スラブ幅１７５０ｍｍ以上１８５０ｍｍ未満の場合は鋳造速度０．９５ｍ／分以上２．１５ｍ／分未満
【００１３】
［4］鋳型外側に、鋳型長辺部を挟んで対向する１対の上部磁極と１対の下部磁極を備えるとともに、浸漬ノズルの溶鋼吐出孔が、前記上部磁極の直流磁場のピーク位置と前記下部磁極の直流磁場のピーク位置の間に位置する連続鋳造機を用い、前記１対の上部磁極と１対の下部磁極に各々印加される直流磁界により溶鋼流を制動し、且つ前記１対の上部磁極に重畳印加される交流磁界により溶鋼を撹拌しつつ、鋼の連続鋳造を行う方法であって、
溶鋼吐出孔の水平方向から下向きの溶鋼吐出角度が１５°以上４０°未満、浸漬深さ（但し、メニスカスから溶鋼吐出孔上端までの距離）が１８０ｍｍ以上２４０ｍｍ未満の浸漬ノズルを用い、上部磁極に印加する交流磁界の強度を０．０６０〜０．０９０Ｔ、上部磁極に印加する直流磁界の強度を０．１８〜０．３５Ｔ、下部磁極に印加する直流磁界の強度を０．３０〜０．４５Ｔとし、スラブ幅に応じた下記（a）〜（i）の鋳造速度で連続鋳造を行うことを特徴とする鋼の連続鋳造方法。
（a）スラブ幅９５０ｍｍ以上１０５０ｍｍ未満の場合は鋳造速度２．８５ｍ／分以上３．０５ｍ／分未満
（b）スラブ幅１０５０ｍｍ以上１１５０ｍｍ未満の場合は鋳造速度１．２５ｍ／分以上２．９５ｍ／分未満
（c）スラブ幅１１５０ｍｍ以上１２５０ｍｍ未満の場合は鋳造速度１．１５ｍ／分以上２．７５ｍ／分未満
（d）スラブ幅１２５０ｍｍ以上１３５０ｍｍ未満の場合は鋳造速度１．１５ｍ／分以上２．６５ｍ／分未満
（e）スラブ幅１３５０ｍｍ以上１４５０ｍｍ未満の場合は鋳造速度０．９５ｍ／分以上２．４５ｍ／分未満
（f）スラブ幅１４５０ｍｍ以上１５５０ｍｍ未満の場合は鋳造速度０．９５ｍ／分以上２．３５ｍ／分未満
（g）スラブ幅１５５０ｍｍ以上１６５０ｍｍ未満の場合は鋳造速度０．９５ｍ／分以上２．２５ｍ／分未満
（h）スラブ幅１６５０ｍｍ以上１７５０ｍｍ未満の場合は鋳造速度０．９５ｍ／分以上２．１５ｍ／分未満
（i）スラブ幅１７５０ｍｍ以上１８５０ｍｍ未満の場合は鋳造速度０．９５ｍ／分以上２．０５ｍ／分未満
【００１４】
［5］鋳型外側に、鋳型長辺部を挟んで対向する１対の上部磁極と１対の下部磁極を備えるとともに、浸漬ノズルの溶鋼吐出孔が、前記上部磁極の直流磁場のピーク位置と前記下部磁極の直流磁場のピーク位置の間に位置する連続鋳造機を用い、前記１対の上部磁極と１対の下部磁極に各々印加される直流磁界により溶鋼流を制動し、且つ前記１対の上部磁極に重畳印加される交流磁界により溶鋼を撹拌しつつ、鋼の連続鋳造を行う方法であって、
溶鋼吐出孔の水平方向から下向きの溶鋼吐出角度が１５°以上４０°未満、浸漬深さ（但し、メニスカスから溶鋼吐出孔上端までの距離）が２４０ｍｍ以上２７０ｍｍ未満の浸漬ノズルを用い、上部磁極に印加する交流磁界の強度を０．０６０〜０．０９０Ｔ、上部磁極に印加する直流磁界の強度を０．１８〜０．３５Ｔ、下部磁極に印加する直流磁界の強度を０．３０〜０．４５Ｔとし、スラブ幅に応じた下記（a）〜（i）の鋳造速度で連続鋳造を行うことを特徴とする鋼の連続鋳造方法。
（a）スラブ幅９５０ｍｍ以上１０５０ｍｍ未満の場合は鋳造速度２．８５ｍ／分以上３．０５ｍ／分未満
（b）スラブ幅１０５０ｍｍ以上１１５０ｍｍ未満の場合は鋳造速度１．２５ｍ／分以上２．９５ｍ／分未満
（c）スラブ幅１１５０ｍｍ以上１２５０ｍｍ未満の場合は鋳造速度１．１５ｍ／分以上２．７５ｍ／分未満
（d）スラブ幅１２５０ｍｍ以上１３５０ｍｍ未満の場合は鋳造速度１．１５ｍ／分以上２．６５ｍ／分未満
（e）スラブ幅１３５０ｍｍ以上１４５０ｍｍ未満の場合は鋳造速度１．１５ｍ／分以上２．４５ｍ／分未満
（f）スラブ幅１４５０ｍｍ以上１５５０ｍｍ未満の場合は鋳造速度０．９５ｍ／分以上２．３５ｍ／分未満
（g）スラブ幅１５５０ｍｍ以上１６５０ｍｍ未満の場合は鋳造速度０．９５ｍ／分以上２．２５ｍ／分未満
（h）スラブ幅１６５０ｍｍ以上１７５０ｍｍ未満の場合は鋳造速度０．９５ｍ／分以上２．１５ｍ／分未満
（i）スラブ幅１７５０ｍｍ以上１８５０ｍｍ未満の場合は鋳造速度０．９５ｍ／分以上２．０５ｍ／分未満
【００１５】
［6］鋳型外側に、鋳型長辺部を挟んで対向する１対の上部磁極と１対の下部磁極を備えるとともに、浸漬ノズルの溶鋼吐出孔が、前記上部磁極の直流磁場のピーク位置と前記下部磁極の直流磁場のピーク位置の間に位置する連続鋳造機を用い、前記１対の上部磁極と１対の下部磁極に各々印加される直流磁界により溶鋼流を制動し、且つ前記１対の上部磁極に重畳印加される交流磁界により溶鋼を撹拌しつつ、鋼の連続鋳造を行う方法であって、
溶鋼吐出孔の水平方向から下向きの溶鋼吐出角度が１５°以上４０°未満、浸漬深さ（但し、メニスカスから溶鋼吐出孔上端までの距離）が２７０ｍｍ以上３００ｍｍ未満の浸漬ノズルを用い、上部磁極に印加する交流磁界の強度を０．０６０〜０．０９０Ｔ、上部磁極に印加する直流磁界の強度を０．１８〜０．３５Ｔ、下部磁極に印加する直流磁界の強度を０．３０〜０．４５Ｔとし、スラブ幅に応じた下記（a）〜（i）の鋳造速度で連続鋳造を行うことを特徴とする鋼の連続鋳造方法。
（a）スラブ幅９５０ｍｍ以上１０５０ｍｍ未満の場合は鋳造速度２．８５ｍ／分以上３．０５ｍ／分未満
（b）スラブ幅１０５０ｍｍ以上１１５０ｍｍ未満の場合は鋳造速度１．２５ｍ／分以上２．９５ｍ／分未満
（c）スラブ幅１１５０ｍｍ以上１２５０ｍｍ未満の場合は鋳造速度１．２５ｍ／分以上２．７５ｍ／分未満
（d）スラブ幅１２５０ｍｍ以上１３５０ｍｍ未満の場合は鋳造速度１．１５ｍ／分以上２．６５ｍ／分未満
（e）スラブ幅１３５０ｍｍ以上１４５０ｍｍ未満の場合は鋳造速度１．０５ｍ／分以上２．４５ｍ／分未満
（f）スラブ幅１４５０ｍｍ以上１５５０ｍｍ未満の場合は鋳造速度０．９５ｍ／分以上２．３５ｍ／分未満
（g）スラブ幅１５５０ｍｍ以上１６５０ｍｍ未満の場合は鋳造速度０．９５ｍ／分以上２．２５ｍ／分未満
（h）スラブ幅１６５０ｍｍ以上１７５０ｍｍ未満の場合は鋳造速度０．９５ｍ／分以上２．１５ｍ／分未満
（i）スラブ幅１７５０ｍｍ以上１８５０ｍｍ未満の場合は鋳造速度０．９５ｍ／分以上２．０５ｍ／分未満
【００１６】
［7］鋳型外側に、鋳型長辺部を挟んで対向する１対の上部磁極と１対の下部磁極を備えるとともに、浸漬ノズルの溶鋼吐出孔が、前記上部磁極の直流磁場のピーク位置と前記下部磁極の直流磁場のピーク位置の間に位置する連続鋳造機を用い、前記１対の上部磁極と１対の下部磁極に各々印加される直流磁界により溶鋼流を制動し、且つ前記１対の上部磁極に重畳印加される交流磁界により溶鋼を撹拌しつつ、鋼の連続鋳造を行う方法であって、
溶鋼吐出孔の水平方向から下向きの溶鋼吐出角度が４０°以上５５°未満、浸漬深さ（但し、メニスカスから溶鋼吐出孔上端までの距離）が１８０ｍｍ以上２４０ｍｍ未満の浸漬ノズルを用い、上部磁極に印加する交流磁界の強度を０．０２０Ｔ以上０．０６０Ｔ未満、上部磁極に印加する直流磁界の強度を０．０５〜０．２７Ｔ、下部磁極に印加する直流磁界の強度を０．３０〜０．４５Ｔとし、スラブ幅に応じた下記（a）〜（c）の鋳造速度で連続鋳造を行うことを特徴とする鋼の連続鋳造方法。
（a）スラブ幅９５０ｍｍ未満の場合は鋳造速度０．９５ｍ／分以上１．３５ｍ／分未満
（b）スラブ幅９５０ｍｍ以上１３５０ｍｍ未満の場合は鋳造速度０．９５ｍ／分以上１．２５ｍ／分未満
（c）スラブ幅１３５０ｍｍ以上１５５０ｍｍ未満の場合は鋳造速度０．９５ｍ／分以上１．０５ｍ／分未満
【００１７】
［8］鋳型外側に、鋳型長辺部を挟んで対向する１対の上部磁極と１対の下部磁極を備えるとともに、浸漬ノズルの溶鋼吐出孔が、前記上部磁極の直流磁場のピーク位置と前記下部磁極の直流磁場のピーク位置の間に位置する連続鋳造機を用い、前記１対の上部磁極と１対の下部磁極に各々印加される直流磁界により溶鋼流を制動し、且つ前記１対の上部磁極に重畳印加される交流磁界により溶鋼を撹拌しつつ、鋼の連続鋳造を行う方法であって、
溶鋼吐出孔の水平方向から下向きの溶鋼吐出角度が４０°以上５５°未満、浸漬深さ（但し、メニスカスから溶鋼吐出孔上端までの距離）が２４０ｍｍ以上２７０ｍｍ未満の浸漬ノズルを用い、上部磁極に印加する交流磁界の強度を０．０２０Ｔ以上０．０６０Ｔ未満、上部磁極に印加する直流磁界の強度を０．０５〜０．２７Ｔ、下部磁極に印加する直流磁界の強度を０．３０〜０．４５Ｔとし、スラブ幅に応じた下記（a）、（b）の鋳造速度で連続鋳造を行うことを特徴とする鋼の連続鋳造方法。
（a）スラブ幅１４５０ｍｍ未満の場合は鋳造速度０．９５ｍ／分以上１．２５ｍ／分未満
（b）スラブ幅１４５０ｍｍ以上１６５０ｍｍ未満の場合は鋳造速度０．９５ｍ／分以上１．０５ｍ／分未満
【００１８】
［9］鋳型外側に、鋳型長辺部を挟んで対向する１対の上部磁極と１対の下部磁極を備えるとともに、浸漬ノズルの溶鋼吐出孔が、前記上部磁極の直流磁場のピーク位置と前記下部磁極の直流磁場のピーク位置の間に位置する連続鋳造機を用い、前記１対の上部磁極と１対の下部磁極に各々印加される直流磁界により溶鋼流を制動し、且つ前記１対の上部磁極に重畳印加される交流磁界により溶鋼を撹拌しつつ、鋼の連続鋳造を行う方法であって、
溶鋼吐出孔の水平方向から下向きの溶鋼吐出角度が４０°以上５５°未満、浸漬深さ（但し、メニスカスから溶鋼吐出孔上端までの距離）が２７０ｍｍ以上３００ｍｍ未満の浸漬ノズルを用い、上部磁極に印加する交流磁界の強度を０．０２０Ｔ以上０．０６０Ｔ未満、上部磁極に印加する直流磁界の強度を０．０５〜０．２７Ｔ、下部磁極に印加する直流磁界の強度を０．３０〜０．４５Ｔとし、スラブ幅に応じた下記（a）〜（d）の鋳造速度で連続鋳造を行うことを特徴とする鋼の連続鋳造方法。
（a）スラブ幅９５０ｍｍ未満の場合は鋳造速度０．９５ｍ／分以上１．３５ｍ／分未満
（b）スラブ幅９５０ｍｍ以上１４５０ｍｍ未満の場合は鋳造速度０．９５ｍ／分以上１．２５ｍ／分未満
（c）スラブ幅１４５０ｍｍ以上１５５０ｍｍ未満の場合は鋳造速度０．９５ｍ／分以上１．１５ｍ／分未満
（d）スラブ幅１５５０ｍｍ以上１６５０ｍｍ未満の場合は鋳造速度０．９５ｍ／分以上１．０５ｍ／分未満
【００１９】
［10］鋳型外側に、鋳型長辺部を挟んで対向する１対の上部磁極と１対の下部磁極を備えるとともに、浸漬ノズルの溶鋼吐出孔が、前記上部磁極の直流磁場のピーク位置と前記下部磁極の直流磁場のピーク位置の間に位置する連続鋳造機を用い、前記１対の上部磁極と１対の下部磁極に各々印加される直流磁界により溶鋼流を制動し、且つ前記１対の上部磁極に重畳印加される交流磁界により溶鋼を撹拌しつつ、鋼の連続鋳造を行う方法であって、
溶鋼吐出孔の水平方向から下向きの溶鋼吐出角度が１５°以上４０°未満、浸漬深さ（但し、メニスカスから溶鋼吐出孔上端までの距離）が１８０ｍｍ以上２４０ｍｍ未満の浸漬ノズルを用い、上部磁極に印加する交流磁界の強度を０．０２０Ｔ以上０．０６０Ｔ未満、上部磁極に印加する直流磁界の強度を０．０５〜０．２７Ｔ、下部磁極に印加する直流磁界の強度を０．３０〜０．４５Ｔとし、スラブ幅に応じた下記（a）〜（d）の鋳造速度で連続鋳造を行うことを特徴とする鋼の連続鋳造方法。
（a）スラブ幅９５０ｍｍ未満の場合は鋳造速度０．９５ｍ／分以上３．０５ｍ／分未満
（b）スラブ幅９５０ｍｍ以上１０５０ｍｍ未満の場合は鋳造速度０．９５ｍ／分以上２．８５ｍ／分未満
（c）スラブ幅１０５０ｍｍ以上１１５０ｍｍ未満の場合は鋳造速度０．９５ｍ／分以上１．２５ｍ／分未満
（d）スラブ幅１１５０ｍｍ以上１３５０ｍｍ未満の場合は鋳造速度０．９５ｍ／分以上１．１５ｍ／分未満
【００２０】
［11］鋳型外側に、鋳型長辺部を挟んで対向する１対の上部磁極と１対の下部磁極を備えるとともに、浸漬ノズルの溶鋼吐出孔が、前記上部磁極の直流磁場のピーク位置と前記下部磁極の直流磁場のピーク位置の間に位置する連続鋳造機を用い、前記１対の上部磁極と１対の下部磁極に各々印加される直流磁界により溶鋼流を制動し、且つ前記１対の上部磁極に重畳印加される交流磁界により溶鋼を撹拌しつつ、鋼の連続鋳造を行う方法であって、
溶鋼吐出孔の水平方向から下向きの溶鋼吐出角度が１５°以上４０°未満、浸漬深さ（但し、メニスカスから溶鋼吐出孔上端までの距離）が２４０ｍｍ以上２７０ｍｍ未満の浸漬ノズルを用い、上部磁極に印加する交流磁界の強度を０．０２０Ｔ以上０．０６０Ｔ未満、上部磁極に印加する直流磁界の強度を０．０５〜０．２７Ｔ、下部磁極に印加する直流磁界の強度を０．３０〜０．４５Ｔとし、スラブ幅に応じた下記（a）〜（d）の鋳造速度で連続鋳造を行うことを特徴とする鋼の連続鋳造方法。
（a）スラブ幅９５０ｍｍ未満の場合は鋳造速度０．９５ｍ／分以上３．０５ｍ／分未満
（b）スラブ幅９５０ｍｍ以上１０５０ｍｍ未満の場合は鋳造速度０．９５ｍ／分以上２．８５ｍ／分未満
（c）スラブ幅１０５０ｍｍ以上１１５０ｍｍ未満の場合は鋳造速度０．９５ｍ／分以上１．２５ｍ／分未満
（d）スラブ幅１１５０ｍｍ以上１４５０ｍｍ未満の場合は鋳造速度０．９５ｍ／分以上１．１５ｍ／分未満
【００２１】
［12］鋳型外側に、鋳型長辺部を挟んで対向する１対の上部磁極と１対の下部磁極を備えるとともに、浸漬ノズルの溶鋼吐出孔が、前記上部磁極の直流磁場のピーク位置と前記下部磁極の直流磁場のピーク位置の間に位置する連続鋳造機を用い、前記１対の上部磁極と１対の下部磁極に各々印加される直流磁界により溶鋼流を制動し、且つ前記１対の上部磁極に重畳印加される交流磁界により溶鋼を撹拌しつつ、鋼の連続鋳造を行う方法であって、
溶鋼吐出孔の水平方向から下向きの溶鋼吐出角度が１５°以上４０°未満、浸漬深さ（但し、メニスカスから溶鋼吐出孔上端までの距離）が２７０ｍｍ以上３００ｍｍ未満の浸漬ノズルを用い、上部磁極に印加する交流磁界の強度を０．０２０Ｔ以上０．０６０Ｔ未満、上部磁極に印加する直流磁界の強度を０．０５〜０．２７Ｔ、下部磁極に印加する直流磁界の強度を０．３０〜０．４５Ｔとし、スラブ幅に応じた下記（a）〜（e）の鋳造速度で連続鋳造を行うことを特徴とする鋼の連続鋳造方法。
（a）スラブ幅９５０ｍｍ未満の場合は鋳造速度０．９５ｍ／分以上３．０５ｍ／分未満
（b）スラブ幅９５０ｍｍ以上１０５０ｍｍ未満の場合は鋳造速度０．９５ｍ／分以上２．８５ｍ／分未満
（c）スラブ幅１０５０ｍｍ以上１２５０ｍｍ未満の場合は鋳造速度０．９５ｍ／分以上１．２５ｍ／分未満
（d）スラブ幅１２５０ｍｍ以上１３５０ｍｍ未満の場合は鋳造速度０．９５ｍ／分以上１．１５ｍ／分未満
（e）スラブ幅１３５０ｍｍ以上１４５０ｍｍ未満の場合は鋳造速度０．９５ｍ／分以上１．０５ｍ／分未満
【００２２】
［13］鋳型外側に、鋳型長辺部を挟んで対向する１対の上部磁極と１対の下部磁極を備えるとともに、浸漬ノズルの溶鋼吐出孔が、前記上部磁極の直流磁場のピーク位置と前記下部磁極の直流磁場のピーク位置の間に位置する連続鋳造機を用い、前記１対の上部磁極と１対の下部磁極に各々印加される直流磁界により溶鋼流を制動し、且つ前記１対の上部磁極に重畳印加される交流磁界により溶鋼を撹拌しつつ、鋼の連続鋳造を行う方法であって、
溶鋼吐出孔の水平方向から下向きの溶鋼吐出角度が４０°以上５５°未満、浸漬深さ（但し、メニスカスから溶鋼吐出孔上端までの距離）が１８０ｍｍ以上３００ｍｍ未満の浸漬ノズルを用い、上部磁極に印加する交流磁界の強度を０．０２０Ｔ以上０．０６０Ｔ未満、上部磁極に印加する直流磁界の強度を０．２７Ｔ超０．３５Ｔ以下、下部磁極に印加する直流磁界の強度を０．３０〜０．４５Ｔとし、スラブ幅に応じた下記（a）〜（g）の鋳造速度で連続鋳造を行うことを特徴とする鋼の連続鋳造方法。
（a）スラブ幅１１５０ｍｍ以上１２５０ｍｍ未満の場合は鋳造速度２．９５ｍ／分以上３．０５ｍ／分未満
（b）スラブ幅１２５０ｍｍ以上１３５０ｍｍ未満の場合は鋳造速度２．７５ｍ／分以上３．０５ｍ／分未満
（c）スラブ幅１３５０ｍｍ以上１４５０ｍｍ未満の場合は鋳造速度２．６５ｍ／分以上３．０５ｍ／分未満
（d）スラブ幅１４５０ｍｍ以上１５５０ｍｍ未満の場合は鋳造速度２．４５ｍ／分以上３．０５ｍ／分未満
（e）スラブ幅１５５０ｍｍ以上１６５０ｍｍ未満の場合は鋳造速度２．３５ｍ／分以上３．０５ｍ／分未満
（f）スラブ幅１６５０ｍｍ以上１７５０ｍｍ未満の場合は鋳造速度２．２５ｍ／分以上３．０５ｍ／分未満
（g）スラブ幅１７５０ｍｍ以上１８５０ｍｍ未満の場合は鋳造速度２．１５ｍ／分以上３．０５ｍ／分未満
【００２３】
［14］鋳型外側に、鋳型長辺部を挟んで対向する１対の上部磁極と１対の下部磁極を備えるとともに、浸漬ノズルの溶鋼吐出孔が、前記上部磁極の直流磁場のピーク位置と前記下部磁極の直流磁場のピーク位置の間に位置する連続鋳造機を用い、前記１対の上部磁極と１対の下部磁極に各々印加される直流磁界により溶鋼流を制動し、且つ前記１対の上部磁極に重畳印加される交流磁界により溶鋼を撹拌しつつ、鋼の連続鋳造を行う方法であって、
溶鋼吐出孔の水平方向から下向きの溶鋼吐出角度が１５°以上４０°未満、浸漬深さ（但し、メニスカスから溶鋼吐出孔上端までの距離）が１８０ｍｍ以上３００ｍｍ未満の浸漬ノズルを用い、上部磁極に印加する交流磁界の強度を０．０２０Ｔ以上０．０６０Ｔ未満、上部磁極に印加する直流磁界の強度を０．２７Ｔ超０．３５Ｔ以下、下部磁極に印加する直流磁界の強度を０．３０〜０．４５Ｔとし、スラブ幅に応じた下記（a）〜（h）の鋳造速度で連続鋳造を行うことを特徴とする鋼の連続鋳造方法。
（a）スラブ幅１０５０ｍｍ以上１１５０ｍｍ未満の場合は鋳造速度２．９５ｍ／分以上３．０５ｍ／分未満
（b）スラブ幅１１５０ｍｍ以上１２５０ｍｍ未満の場合は鋳造速度２．７５ｍ／分以上３．０５ｍ／分未満
（c）スラブ幅１２５０ｍｍ以上１３５０ｍｍ未満の場合は鋳造速度２．６５ｍ／分以上３．０５ｍ／分未満
（d）スラブ幅１３５０ｍｍ以上１４５０ｍｍ未満の場合は鋳造速度２．４５ｍ／分以上３．０５ｍ／分未満
（e）スラブ幅１４５０ｍｍ以上１５５０ｍｍ未満の場合は鋳造速度２．３５ｍ／分以上３．０５ｍ／分未満
（f）スラブ幅１５５０ｍｍ以上１６５０ｍｍ未満の場合は鋳造速度２．２５ｍ／分以上３．０５ｍ／分未満
（g）スラブ幅１６５０ｍｍ以上１７５０ｍｍ未満の場合は鋳造速度２．１５ｍ／分以上３．０５ｍ／分未満
（h）スラブ幅１７５０ｍｍ以上１８５０ｍｍ未満の場合は鋳造速度２．０５ｍ／分以上３．０５ｍ／分未満
【００２４】
［15］上記［1］〜［14］のいずれかの連続鋳造方法において、制御用コンピュータを用い、鋳造するスラブ幅、鋳造速度、浸漬ノズルの溶鋼吐出孔の水平方向から下向きの溶鋼吐出角度および浸漬深さ（但し、メニスカスから溶鋼吐出孔上端までの距離）に基づき、上部磁極の交流磁場用コイルに通電すべき交流電流値と、上部磁極及び下部磁極の各直流磁場用コイルに通電すべき直流電流値を、予め設定された対照表または数式により求め、その交流電流および直流電流を通電することにより、上部磁極に印加する交流磁界の強度と、上部磁極および下部磁極に各印加する直流磁界の強度を自動制御することを特徴とする鋼の連続鋳造方法。
【００２５】
［16］上記［1］〜［15］のいずれかの連続鋳造方法において、鋳型内の溶鋼は、表面乱流エネルギーが０．００２０〜０．００３５ｍ２／ｓ２、表面流速が０．３０ｍ／ｓ以下、溶鋼−凝固シェル界面での流速が０．０８〜０．２０ｍ／ｓであることを特徴とする鋼の連続鋳造方法。
［17］上記［16］の連続鋳造方法において、鋳型内の溶鋼は、表面乱流エネルギーが０．００２０〜０．００３０ｍ２／ｓ２であることを特徴とする鋼の連続鋳造方法。
［18］上記［16］または［17］の連続鋳造方法において、鋳型内の溶鋼は、表面流速が０．０５〜０．３０ｍ／ｓであることを特徴とする鋼の連続鋳造方法。
【００２６】
［19］上記［16］〜［18］のいずれかの連続鋳造方法において、鋳型内の溶鋼は、溶鋼−凝固シェル界面での流速が０．１４〜０．２０ｍ／ｓであることを特徴とする記載の鋼の連続鋳造方法。
［20］上記［16］〜［19］のいずれかの連続鋳造方法において、鋳型内の溶鋼は、溶鋼−凝固シェル界面での流速Ａと表面流速Ｂとの比Ａ／Ｂが１．０〜２．０であることを特徴とする鋼の連続鋳造方法。
［21］上記［16］〜［20］のいずれかの連続鋳造方法において、鋳型内の溶鋼は、溶鋼−凝固シェル界面での気泡濃度が０．０１ｋｇ／ｍ３以下であることを特徴とする鋼の連続鋳造方法。
［22］上記［21］の連続鋳造方法において、鋳造されるスラブ厚さが２２０〜３００ｍｍ、浸漬ノズルの内壁面からの不活性ガス吹き込み量が３〜２５ＮＬ／分であることを特徴とする鋼の連続鋳造方法。
【発明の効果】
【００２７】
本発明によれば、電磁力を利用して鋳型内の溶鋼流動を制御するに当たり、鋳造するスラブ幅および鋳造速度に応じて、上部磁極と下部磁極に各々印加する直流磁界の強度および上部磁極に重畳印加される交流磁界の強度を最適化することにより、従来問題とされなかったような微小な気泡性欠陥やフラックス性欠陥が非常に少ない高品質の鋳片を得ることができる。このため、従来にない高品質のめっき層を有する合金化溶融亜鉛めっき鋼板を製造することが可能となる。
【図面の簡単な説明】
【００２８】
【図１】本発明において、直流磁界および交流磁界を異なる強度で印加する「スラブ幅−鋳造速度」領域（Ｉ）〜（III）を模式的に示す説明図
【図２】本発明の実施に供される連続鋳造機の鋳型および浸漬ノズルの一実施形態を示す縦断面図
【図３】図２の実施形態における鋳型および浸漬ノズルの水平断面図
【図４】本発明の実施に供される連続鋳造機において、互いに独立した直流磁界用磁極と交流磁界用磁極を備えた上部磁極の一実施形態を模式的に示す平面図
【図５】浸漬ノズルの溶鋼吐出角度と表面欠陥の発生率（欠陥指数）との関係を示すグラフ
【図６】鋳型内の溶鋼の表面乱流エネルギー、凝固界面流速（溶鋼−凝固シェル界面での流速）、表面流速および凝固界面気泡濃度（溶鋼−凝固シェル界面での気泡濃度）を説明するための概念図
【図７】鋳型内の溶鋼の表面乱流エネルギーとフラックス巻き込み率との関係を示すグラフ
【図８】鋳型内の溶鋼の表面流速とフラックス巻き込み率との関係を示すグラフ
【図９】鋳型内の溶鋼の凝固界面流速（溶鋼−凝固シェル界面での流速）と気泡捕捉率との関係を示すグラフ
【図１０】鋳型内の溶鋼の凝固界面流速Ａと表面流速Ｂとの比Ａ／Ｂと表面欠陥率との関係を示すグラフ
【図１１】鋳型内の溶鋼の凝固界面気泡濃度（溶鋼−凝固シェル界面での気泡濃度）と気泡捕捉率との関係を示すグラフ
【発明を実施するための形態】
【００２９】
本発明の連続鋳造方法は、鋳型外側（鋳型側壁の背面）に、鋳型長辺部を挟んで対向する１対の上部磁極と１対の下部磁極を備えるとともに、浸漬ノズルの溶鋼吐出孔が、前記上部磁極の直流磁場のピーク位置と前記下部磁極の直流磁場のピーク位置の間に位置する連続鋳造機を用い、前記１対の上部磁極と１対の下部磁極に各々印加される直流磁界により溶鋼流を制動し、且つ前記１対の上部磁極に重畳印加される交流磁界により溶鋼を撹拌しつつ、鋼の連続鋳造を行う。
【００３０】
上記のような連続鋳造方法において、本発明者が数値シミュレーション等により検討した結果、気泡性欠陥およびフラックス性欠陥の発生に関与する因子（一次因子）としては、表面乱流エネルギー（表面近傍での渦流の発生に関与）、溶鋼−凝固シェル界面の界面流速（以下、単に「凝固界面流速」という）、表面流速があり、これらが欠陥発生に影響していることが判った。また特に、表面流速、表面乱流エネルギーは、モールドフラックスの巻き込みに影響を与え、凝固界面流速は気泡性欠陥に影響を与えることが判った。そして、これらの知見に基づき、印加される直流磁界、交流磁界の各々作用と両磁界が重畳印加される場合の相互作用について検討した結果、以下の点が明らかとなった。
【００３１】
（1）メニスカス近傍に交流磁界を作用させると、凝固界面流速が増大して洗浄効果が大きくなり、気泡性欠陥は低減する。しかし、一方において、表面流速および表面乱流エネルギーの増大によりモールドフラックスの巻き込みが増大し、フラックス性欠陥が増大する。
（2）上部磁極に直流磁界を印加することにより溶鋼の上昇流（溶鋼吐出孔からの噴流がモールド短辺と衝突して反転することで生じる上昇流）が制動され、表面流速および表面乱流エネルギーを低減することができる。但し、このような直流磁界だけでは、表面流速、表面乱流エネルギーおよび凝固界面流速を理想的状態にコントロールすることはできない。
（3）以上の点から、上部磁極において交流磁界と直流磁界を重畳印加することは、気泡性欠陥とフラックス性欠陥の両方を防止するのに有効であると考えられるが、単に両磁界を重畳印加しただけでは十分な効果は得られず、鋳造条件（鋳造するスラブ幅、鋳造速度）、交流磁界の印加条件、上部磁極と下部磁極に各々印加する直流磁界の印加条件が相互に関連し、それらに最適範囲が存在する。
【００３２】
本発明はこのような知見に基づき、鋳造するスラブ幅および鋳造速度に応じて、上部磁極と下部磁極に各々印加する直流磁界の強度および上部磁極に重畳印加される交流磁界の強度を最適化することにより、気泡性欠陥とフラックス性欠陥の発生をともに効果的に抑制することを可能としたものである。
本発明においては、鋳造するスラブ幅および鋳造速度に応じて、上部磁極と下部磁極に各々印加する直流磁界の強度および上部磁極に重畳印加される交流磁界の強度を、基本的に次の（Ｉ）〜（III）のように最適化すればよいことが判った。図１は、この（Ｉ）〜（III）の「スラブ幅−鋳造速度」領域を模式的に示したものである。
【００３３】
（Ｉ）鋳造するスラブ幅と鋳造速度が相対的に小さく、且つ鋳造するスラブ幅が大きくなるほど、鋳造速度の上限値が小さくなる「スラブ幅−鋳造速度」領域：  浸漬ノズルの溶鋼吐出孔からの噴流速度が小さく、交流磁界による旋回流が上昇流（反転流）によって干渉を受けにくいので、上部磁極に印加する交流磁界の強度を小さくし、且つ上昇流を制動するための直流磁界（上部磁極）の強度も小さくする。これにより表面乱流エネルギー、凝固界面流速および表面流速を適正範囲に制御し、気泡性欠陥およびフラックス性欠陥の発生を防止する。
【００３４】
（II）鋳造するスラブ幅と鋳造速度は小〜大の範囲であるが、鋳造するスラブ幅が大きくなるほど、鋳造速度の上限値と下限値が小さくなる「スラブ幅−鋳造速度」領域：  浸漬ノズルの溶鋼吐出孔からの噴流速度が比較的大きいため上昇流（反転流）も大きくなり、交流磁界による旋回流が上昇流によって干渉を受けやすいので、上部磁極に印加する交流磁界の強度を大きくし、且つ上昇流を制動するための直流磁界（上部磁極）の強度も大きくする。これにより表面乱流エネルギー、凝固界面流速および表面流速を適正範囲に制御し、気泡性欠陥およびフラックス性欠陥の発生を防止する。
【００３５】
（III）鋳造するスラブ幅と鋳造速度が相対的に大きく、且つ鋳造するスラブ幅が小さいほど、鋳造速度の下限値が大きくなる「スラブ幅−鋳造速度」領域：  浸漬ノズルの溶鋼吐出孔からの噴流速度が特に大きいため上昇流（反転流）も非常に大きくなり、交流磁界による旋回流が上昇流によって干渉を受けやすくなるが、交流磁界の強度を大きくしても効果に乏しいため、上部磁極に印加する交流磁界の強度は小さくし、上昇流を制動するための直流磁界（上部磁極）の強度を大きくする。この場合には、ノズル噴流を利用して凝固界面流速を適正範囲とし、直流磁界による上昇流の制動により、表面乱流エネルギー、表面流速を適正範囲に制御し、気泡性欠陥およびフラックス性欠陥の発生を防止する。
【００３６】
図２および図３は、本発明の実施に供される連続鋳造機の鋳型および浸漬ノズルの一実施形態を示すもので、図２は鋳型および浸漬ノズルの縦断面図、図３は同じく水平断面図（図２のIII−III線に沿う断面図）である。
図において、１は鋳型であり、この鋳型１は鋳型長辺部１０（鋳型側壁）と鋳型短辺部１１（鋳型側壁）とにより水平断面矩形状に構成されている。
２は浸漬ノズルであり、この浸漬ノズル２を通じて鋳型１の上方に設置されたタンディッシュ（図示せず）内の溶鋼を鋳型１内に注入する。この浸漬ノズル２は、筒状のノズル本体の下端に底部２１を有するとともに、この底部２１の直上の側壁部に、両鋳型短辺部１１と対向するように１対の溶鋼吐出孔２０が貫設されている。
【００３７】
溶鋼中のアルミナなどの非金属介在物が浸漬ノズル２の内壁面に付着・堆積してノズル閉塞を生じることを防止するため、浸漬ノズル２のノズル本体内部や上ノズル（図示せず）の内部に設けられたガス流路にＡｒガスなどの不活性ガスが導入され、この不活性ガスがノズル内壁面からノズル内に吹き込まれる。
タンディッシュから浸漬ノズル２に流入した溶鋼は、浸漬ノズル２の１対の溶鋼吐出孔２０から鋳型１内に吐出される。吐出された溶鋼は、鋳型１内で冷却されて凝固シェル５を形成し、鋳型１の下方に連続的に引き抜かれ鋳片となる。鋳型１内のメニスカス６には、溶鋼の保温剤および凝固シェル５と鋳型１との潤滑剤として、モールドフラックスが添加される。
また、浸漬ノズル２の内壁面や上ノズルの内部から吹き込まれた不活性ガスの気泡は、溶鋼吐出孔２０から溶鋼とともに鋳型１内に吐出される。
【００３８】
鋳型１の外側（鋳型側壁の背面）には、鋳型長辺部を挟んで対向する１対の上部磁極３a，３bと１対の下部磁極４a，４bが設けられ、これら上部磁極３a，３bと下部磁極４a，４bは、それぞれ鋳型長辺部１０の幅方向において、その全幅に沿うように配置されている。
上部磁極３a，３bと下部磁極４a，４bは、鋳型１の上下方向において、上部磁極３a，３bの直流磁場のピーク位置（上下方向でのピーク位置：通常は上部磁極３a，３bの上下方向中心位置）と下部磁極４a，４bの直流磁場のピーク位置（上下方向でのピーク位置：通常は下部磁極４a，４bの上下方向中心位置）の間に溶鋼吐出孔２０が位置するように、配置される。また、１対の上部磁極３a，３bは、通常、メニスカス６をカバーする位置に配置される。
【００３９】
上部磁極３a，３bと下部磁極４a，４bには、それぞれ直流磁界が印加されるとともに、上部磁極３a，３bには交流磁界が重畳して印加されるので、通常、上部磁極３a，３bは、互いに独立した直流磁界用磁極と交流磁界用磁極（いずれの磁極も鉄芯部とコイルとからなる）を備える。これにより、重畳印加される直流磁界と交流磁界の各々の強度を任意に選択することができる。図４は、そのような上部磁極３a，３bの一実施形態を模式的に示す平面図であり、鋳型１の両鋳型長辺部の外側に１対の交流磁界用磁極３０a，３０b（＝交流磁場発生装置）が配置され、さらにその外側に１対の直流磁界用磁極３１a，３１b（＝直流磁場発生装置）が配置されている。
【００４０】
また、上部磁極３a，３bは、共通の鉄芯部に対して直流磁界用コイルと交流磁界用コイルを備えるものであってもよく、このような独立して制御可能な直流磁場用コイルと交流磁場用コイルを備えることにより、重畳印加される直流磁界と交流磁界の各々の強度を任意に選択することができる。一方、下部磁極４a，４bは、鉄芯部と直流磁場用コイルとからなる。
また、直流磁界に重畳印加される交流磁界は、交流振動磁界、交流移動磁界のいずれでもよい。交流振動磁界とは、隣り合うコイルに位相が実質的に逆の交流電流を通電するか、またはコイルの巻線方向を逆にして同位相の交流電流を通電して、隣り合うコイルに発生する磁界を実質的に反転させた磁界のことである。一方、交流移動磁界とは、任意の隣接するＮ個のコイルに３６０°／Ｎずつ位相をずらした交流電流を通電して得られる磁界のことで、一般には、高効率であるためＮ＝３（位相差１２０°）が用いられる。
【００４１】
浸漬ノズル２の溶鋼吐出孔２０から鋳型短辺部方向に吐出された溶鋼は、鋳型短辺部１１の前面に生成した凝固シェル５に衝突して下降流と上昇流に分かれる。前記１対の上部磁極３a，３bと１対の下部磁極４a，４bには、各々直流磁界が印加されるが、これら磁極による基本的な作用は、直流磁界中を移動する溶鋼に作用する電磁気力を利用して、上部磁極３a，３bに印加される直流磁界で溶鋼上昇流を制動（減速させる）し、下部磁極４a，４bに印加される直流磁界で溶鋼下降流を制動（減速させる）するものである。
また、前記１対の上部磁極３a，３bにおいて、直流磁界に重畳して印加される交流磁界は、メニスカスの溶鋼を強制的に撹拌し、これにより生じる溶鋼流によって、凝固シェル界面の非金属介在物や気泡を洗浄する効果が得られる。ここで、交流磁界が交流移動磁界の場合には、溶鋼を水平方向に回転撹拌する作用が得られる。
【００４２】
本発明では、浸漬ノズル２の浸漬深さ（但し、メニスカスから溶鋼吐出孔上端までの距離）と溶鋼吐出孔２０の水平方向から下向きの溶鋼吐出角度αに応じて鋳造条件を選択するが、浸漬ノズル２のノズル浸漬深さは１８０ｍｍ以上３００ｍｍ未満、溶鋼吐出孔２０の水平方向から下向きの溶鋼吐出角度αは１５°以上（好ましくは２５°以上）５５°未満とする。
ノズル浸漬深さが大きすぎても、小さすぎても、浸漬ノズル２から吐出される溶鋼の流動量や流速が変化したときに、鋳型内での溶鋼の流動状態が大きく変化するため、溶鋼流の適切な制御が難しくなる。ノズル浸漬深さが１８０ｍｍ未満では、浸漬ノズル２から吐出される溶鋼の流動量や流速が変化したときに、ダイレクトに溶鋼表面（メニスカス）が変動し、表面の乱れが大きくなってモールドフラックスの巻き込みが起こり易くなり、一方、３００ｍｍ以上では、溶鋼の流動量などが変動したときに、下方への流速が大きくなって非金属系介在物や気泡の潜り込みが大きくなる傾向がある。
【００４３】
溶鋼吐出角度αが５５°以上では、下部磁極４a，４bの直流磁界で溶鋼下降流を制動しても、非金属介在物や気泡が溶鋼下降流によって鋳型下方に運ばれて凝固シェルに捕捉されやすくなる。一方、溶鋼吐出角度αが１５°未満では、直流磁界で溶鋼上昇流を制動しても、溶鋼表面の乱れを適切に制御できず、モールドフラックスの巻き込みが生じ易くなる。また、以上の観点から、溶鋼吐出角度αのより好ましい下限は２５°であり、また、より好ましい上限は３５°である。
図５は、浸漬ノズルの溶鋼吐出角度αと表面欠陥の発生率（欠陥指数）との関係を示すもので、後述する領域（Ｉ）〜（III）での磁界強度、ノズル浸漬深さ、鋳造速度およびスラブ幅が本発明範囲を満足する種々の条件で連続鋳造試験を行い、この連続鋳造されたスラブを熱間圧延および冷間圧延して鋼板とし、この鋼
板に合金化溶融亜鉛めっき処理を施し、溶鋼吐出角度αが表面欠陥の発生に及ぼす影響を調べたものである。この試験では、合金化溶融亜鉛めっき鋼板について、オンライン表面欠陥計で表面欠陥を連続的に測定し、そのなかから欠陥外観およびＳＥＭ分析、ＩＣＰ分析等により製鋼性欠陥（フラックス性欠陥および気泡性欠陥）を判別し、コイル長さ１００ｍ当たりの欠陥個数を下記基準で評価し、表面欠陥指数とした。
３：欠陥個数が０．３０個以下
２：欠陥個数が０．３０個超、１．００個以下
１：欠陥個数が１．００個超
【００４４】
また、鋳造速度については、生産性の観点から０．９５ｍ／分以上とする必要があり、一方、鋳造速度が３．０５ｍ／分以上では、本発明においても適切な制御は困難である。このため鋳造速度は、０．９５ｍ／分以上３．０５ｍ／分未満を本発明範囲とする。
なお、一般に、連続鋳造で鋳造される最小スラブ幅は７００ｍｍ程度である。
また、特許文献４に示されるような、鋳片表層部と内部との間で傾斜組成を有する鋳片（スラブ）を得るために鋳造中の溶鋼に溶質元素を添加する方法は、溶質元素を添加するワイヤー等によるフラックス性欠陥を生じやすいので、好ましくない。
【００４５】
本発明では、鋳造するスラブ幅および鋳造速度に応じて、さきに述べた（Ｉ）〜（III）の鋳造条件で、上部磁極３a，３bと下部磁極４a，４bに各々印加する直流磁界の強度および上部磁極３a，３bに印加する交流磁界の強度を最適化し、これにより表面乱流エネルギー、凝固界面流速および表面流速を適正範囲に制御し、フラックス性欠陥および気泡性欠陥の原因となる、凝固シェル５へのモールドフラックスの巻き込み捕捉と、同じく微小気泡（主に上ノズルの内部から吹き込まれた不活性ガスの気泡）の捕捉を抑制するものである。
以下、領域（II）、（Ｉ）、（III）の順で、各々の鋳造条件について説明する。
【００４６】
・領域（II）の鋳造条件
図１に示す領域（II）のように、鋳造するスラブ幅と鋳造速度は小〜大の範囲であるが、鋳造するスラブ幅が大きくなるほど、鋳造速度の上限値と下限値が小さくなる「スラブ幅−鋳造速度」領域では、浸漬ノズル２の溶鋼吐出孔２０からの噴流速度が比較的大きいため上昇流（反転流）も大きくなり、上部磁極３a，３bに印加する交流磁界による旋回流が上昇流によって干渉を受けやすい。このため上部磁極３a，３bに印加する交流磁界の強度を大きくし、且つ上昇流を制動するための上部磁極３a，３bに印加する直流磁界の強度も大きくする。具体的には、上部磁極３a，３bに印加する交流磁界の強度を０．０６０〜０．０９０Ｔ、上部磁極３a，３bに印加する直流磁界の強度を０．１８〜０．３５Ｔとし、下部磁極４a，４bに印加する直流磁界の強度を０．３０〜０．４５Ｔとする。これにより表面乱流エネルギー、凝固界面流速および表面流速を適正範囲に制御することができる。
【００４７】
ここで、上部磁極３a，３bに印加する交流磁界の強度が０．０６０未満では、交流磁界による旋回流が上昇流によって干渉を受けやすく、凝固界面流速を安定的に高めることができず、気泡性欠陥が生じやすくなる。一方、交流磁界の強度が０．０９０Ｔを超えると、溶鋼の撹拌力が強くなりすぎるため、表面乱流エネルギーや表面流速が増大してしまい、モールドフラックスの巻き込みによるフラックス欠陥が生じやすくなる。
また、上部磁極３a，３bに印加する直流磁界の強度が０．１８Ｔ未満では、その直流磁界による溶鋼上昇流の制動効果が不十分で湯面変動が大きく、表面乱流エネルギーや表面流速が増大してしまい、モールドフラックスの巻き込みによるフラックス欠陥が生じやすくなる。一方、直流磁界の強度が０．３５Ｔを超えると、溶鋼上昇流による洗浄効果が低下するため非金属介在物や気泡が凝固シェルに捕捉されやすくなる。
また、下部磁極４a，４bに印加する直流磁界の強度が０．３０Ｔ未満では、その直流磁界による溶鋼下降流の制動効果が不十分であるため、溶鋼下降流に随伴する非金属介在物や気泡が下方向に潜り込み、凝固シェルに捕捉されやすくなる。一方、直流磁界の強度が０．４５Ｔを超えると、溶鋼下降流による洗浄効果が低下するため非金属介在物や気泡が凝固シェルに捕捉されやすくなる。
【００４８】
但し、浸漬ノズル２の浸漬深さと溶鋼吐出孔２０の水平方向から下向きの溶鋼吐出角度αにより鋳型内での溶鋼の流動状態が大きく変化する。すなわち、ノズル浸漬深さが小さいほど、浸漬ノズル２から吐出される溶鋼の流動状態の影響が溶鋼表面（メニスカス）に伝わりやすく、一方、ノズル浸漬深さが大きくなると下方への流速が大きくなりやすい。また、溶鋼吐出角度αが大きくなると溶鋼上昇流に較べて溶鋼下降流が大きくなり、溶鋼吐出角度αが小さくなるとその逆になる。このように浸漬ノズル２の浸漬深さと溶鋼吐出角度αにより溶鋼の流動状態が大きく変化するので、これらに応じて鋳造するスラブ幅と鋳造速度の範囲、すなわち、図１に模式的に示した領域（II）の範囲が違ってくる。
すなわち、上部磁極３a，３bに印加する交流磁界の強度を０．０６０〜０．０９０Ｔ、上部磁極３a，３bに印加する直流磁界の強度を０．１８〜０．３５Ｔ、下部磁極４a，４bに印加する直流磁界の強度を０．３０〜０．４５Ｔとするのは、下記（II-1）〜（II-6）のような、浸漬ノズル２の溶鋼吐出角度αと浸漬深さに応じたスラブ幅と鋳造速度の範囲（領域（II）の範囲）とする。
【００４９】
（II-1）浸漬ノズル２の溶鋼吐出角度αが４０°以上５５°未満、浸漬深さが１８０ｍｍ以上２４０ｍｍ未満であって、スラブ幅に応じた下記（a）〜（i）の鋳造速度で連続鋳造を行う場合。
（a）スラブ幅９５０ｍｍ未満の場合は鋳造速度１．３５ｍ／分以上３．０５ｍ／分未満
（b）スラブ幅９５０ｍｍ以上１１５０ｍｍ未満の場合は鋳造速度１．２５ｍ／分以上３．０５ｍ／分未満
（c）スラブ幅１１５０ｍｍ以上１２５０ｍｍ未満の場合は鋳造速度１．２５ｍ／分以上２．９５ｍ／分未満
（d）スラブ幅１２５０ｍｍ以上１３５０ｍｍ未満の場合は鋳造速度１．２５ｍ／分以上２．７５ｍ／分未満
（e）スラブ幅１３５０ｍｍ以上１４５０ｍｍ未満の場合は鋳造速度１．０５ｍ／分以上２．６５ｍ／分未満
（f）スラブ幅１４５０ｍｍ以上１５５０ｍｍ未満の場合は鋳造速度１．０５ｍ／分以上２．４５ｍ／分未満
（g）スラブ幅１５５０ｍｍ以上１６５０ｍｍ未満の場合は鋳造速度０．９５ｍ／分以上２．３５ｍ／分未満
（h）スラブ幅１６５０ｍｍ以上１７５０ｍｍ未満の場合は鋳造速度０．９５ｍ／分以上２．２５ｍ／分未満
（i）スラブ幅１７５０ｍｍ以上１８５０ｍｍ未満の場合は鋳造速度０．９５ｍ／分以上２．１５ｍ／分未満
【００５０】
（II-2）浸漬ノズル２の溶鋼吐出角度αが４０°以上５５°未満、浸漬深さが２４０ｍｍ以上２７０ｍｍ未満であって、スラブ幅に応じた下記（a）〜（h）の鋳造速度で連続鋳造を行う場合。
（a）スラブ幅１１５０ｍｍ未満の場合は鋳造速度１．２５ｍ／分以上３．０５ｍ／分未満
（b）スラブ幅１１５０ｍｍ以上１２５０ｍｍ未満の場合は鋳造速度１．２５ｍ／分以上２．９５ｍ／分未満
（c）スラブ幅１２５０ｍｍ以上１３５０ｍｍ未満の場合は鋳造速度１．２５ｍ／分以上２．７５ｍ／分未満
（d）スラブ幅１３５０ｍｍ以上１４５０ｍｍ未満の場合は鋳造速度１．２５ｍ／分以上２．６５ｍ／分未満
（e）スラブ幅１４５０ｍｍ以上１５５０ｍｍ未満の場合は鋳造速度１．０５ｍ／分以上２．４５ｍ／分未満
（f）スラブ幅１５５０ｍｍ以上１６５０ｍｍ未満の場合は鋳造速度１．０５ｍ／分以上２．３５ｍ／分未満
（g）スラブ幅１６５０ｍｍ以上１７５０ｍｍ未満の場合は鋳造速度０．９５ｍ／分以上２．２５ｍ／分未満
（h）スラブ幅１７５０ｍｍ以上１８５０ｍｍ未満の場合は鋳造速度０．９５ｍ／分以上２．１５ｍ／分未満
【００５１】
（II-3）浸漬ノズル２の溶鋼吐出角度αが４０°以上５５°未満、浸漬深さが２７０ｍｍ以上３００ｍｍ未満であって、スラブ幅に応じた下記（a）〜（i）の鋳造速度で連続鋳造を行う場合。
（a）スラブ幅９５０ｍｍ未満の場合は鋳造速度１．３５ｍ／分以上３．０５ｍ／分未満
（b）スラブ幅９５０ｍｍ以上１１５０ｍｍ未満の場合は鋳造速度１．２５ｍ／分以上３．０５ｍ／分未満
（c）スラブ幅１１５０ｍｍ以上１２５０ｍｍ未満の場合は鋳造速度１．２５ｍ／分以上２．９５ｍ／分未満
（d）スラブ幅１２５０ｍｍ以上１３５０ｍｍ未満の場合は鋳造速度１．２５ｍ／分以上２．７５ｍ／分未満
（e）スラブ幅１３５０ｍｍ以上１４５０ｍｍ未満の場合は鋳造速度１．２５ｍ／分以上２．６５ｍ／分未満
（f）スラブ幅１４５０ｍｍ以上１５５０ｍｍ未満の場合は鋳造速度１．１５ｍ／分以上２．４５ｍ／分未満
（g）スラブ幅１５５０ｍｍ以上１６５０ｍｍ未満の場合は鋳造速度１．０５ｍ／分以上２．３５ｍ／分未満
（h）スラブ幅１６５０ｍｍ以上１７５０ｍｍ未満の場合は鋳造速度０．９５ｍ／分以上２．２５ｍ／分未満
（i）スラブ幅１７５０ｍｍ以上１８５０ｍｍ未満の場合は鋳造速度０．９５ｍ／分以上２．１５ｍ／分未満
【００５２】
（II-4）浸漬ノズル２の溶鋼吐出角度αが１５°以上４０°未満（好ましくは２５°以上４０°未満、特に好ましくは２５°〜３５°）、浸漬深さが１８０ｍｍ以上２４０ｍｍ未満であって、スラブ幅に応じた下記（a）〜（i）の鋳造速度で連続鋳造を行う場合。
（a）スラブ幅９５０ｍｍ以上１０５０ｍｍ未満の場合は鋳造速度２．８５ｍ／分以上３．０５ｍ／分未満
（b）スラブ幅１０５０ｍｍ以上１１５０ｍｍ未満の場合は鋳造速度１．２５ｍ／分以上２．９５ｍ／分未満
（c）スラブ幅１１５０ｍｍ以上１２５０ｍｍ未満の場合は鋳造速度１．１５ｍ／分以上２．７５ｍ／分未満
（d）スラブ幅１２５０ｍｍ以上１３５０ｍｍ未満の場合は鋳造速度１．１５ｍ／分以上２．６５ｍ／分未満
（e）スラブ幅１３５０ｍｍ以上１４５０ｍｍ未満の場合は鋳造速度０．９５ｍ／分以上２．４５ｍ／分未満
（f）スラブ幅１４５０ｍｍ以上１５５０ｍｍ未満の場合は鋳造速度０．９５ｍ／分以上２．３５ｍ／分未満
（g）スラブ幅１５５０ｍｍ以上１６５０ｍｍ未満の場合は鋳造速度０．９５ｍ／分以上２．２５ｍ／分未満
（h）スラブ幅１６５０ｍｍ以上１７５０ｍｍ未満の場合は鋳造速度０．９５ｍ／分以上２．１５ｍ／分未満
（i）スラブ幅１７５０ｍｍ以上１８５０ｍｍ未満の場合は鋳造速度０．９５ｍ／分以上２．０５ｍ／分未満
【００５３】
（II-5）浸漬ノズル２の溶鋼吐出角度αが１５°以上４０°未満（好ましくは２５°以上４０°未満、特に好ましくは２５°〜３５°）、浸漬深さが２４０ｍｍ以上２７０ｍｍ未満であって、スラブ幅に応じた下記（a）〜（i）の鋳造速度で連続鋳造を行う場合。
（a）スラブ幅９５０ｍｍ以上１０５０ｍｍ未満の場合は鋳造速度２．８５ｍ／分以上３．０５ｍ／分未満
（b）スラブ幅１０５０ｍｍ以上１１５０ｍｍ未満の場合は鋳造速度１．２５ｍ／分以上２．９５ｍ／分未満
（c）スラブ幅１１５０ｍｍ以上１２５０ｍｍ未満の場合は鋳造速度１．１５ｍ／分以上２．７５ｍ／分未満
（d）スラブ幅１２５０ｍｍ以上１３５０ｍｍ未満の場合は鋳造速度１．１５ｍ／分以上２．６５ｍ／分未満
（e）スラブ幅１３５０ｍｍ以上１４５０ｍｍ未満の場合は鋳造速度１．１５ｍ／分以上２．４５ｍ／分未満
（f）スラブ幅１４５０ｍｍ以上１５５０ｍｍ未満の場合は鋳造速度０．９５ｍ／分以上２．３５ｍ／分未満
（g）スラブ幅１５５０ｍｍ以上１６５０ｍｍ未満の場合は鋳造速度０．９５ｍ／分以上２．２５ｍ／分未満
（h）スラブ幅１６５０ｍｍ以上１７５０ｍｍ未満の場合は鋳造速度０．９５ｍ／分以上２．１５ｍ／分未満
（i）スラブ幅１７５０ｍｍ以上１８５０ｍｍ未満の場合は鋳造速度０．９５ｍ／分以上２．０５ｍ／分未満
【００５４】
（II-6）浸漬ノズル２の溶鋼吐出角度αが１５°以上４０°未満（好ましくは２５°以上４０°未満、特に好ましくは２５°〜３５°）、浸漬深さが２７０ｍｍ以上３００ｍｍ未満であって、スラブ幅に応じた下記（a）〜（i）の鋳造速度で連続鋳造を行う場合。
（a）スラブ幅９５０ｍｍ以上１０５０ｍｍ未満の場合は鋳造速度２．８５ｍ／分以上３．０５ｍ／分未満
（b）スラブ幅１０５０ｍｍ以上１１５０ｍｍ未満の場合は鋳造速度１．２５ｍ／分以上２．９５ｍ／分未満
（c）スラブ幅１１５０ｍｍ以上１２５０ｍｍ未満の場合は鋳造速度１．２５ｍ／分以上２．７５ｍ／分未満
（d）スラブ幅１２５０ｍｍ以上１３５０ｍｍ未満の場合は鋳造速度１．１５ｍ／分以上２．６５ｍ／分未満
（e）スラブ幅１３５０ｍｍ以上１４５０ｍｍ未満の場合は鋳造速度１．０５ｍ／分以上２．４５ｍ／分未満
（f）スラブ幅１４５０ｍｍ以上１５５０ｍｍ未満の場合は鋳造速度０．９５ｍ／分以上２．３５ｍ／分未満
（g）スラブ幅１５５０ｍｍ以上１６５０ｍｍ未満の場合は鋳造速度０．９５ｍ／分以上２．２５ｍ／分未満
（h）スラブ幅１６５０ｍｍ以上１７５０ｍｍ未満の場合は鋳造速度０．９５ｍ／分以上２．１５ｍ／分未満
（i）スラブ幅１７５０ｍｍ以上１８５０ｍｍ未満の場合は鋳造速度０．９５ｍ／分以上２．０５ｍ／分未満
【００５５】
・領域（Ｉ）の鋳造条件
図１に示す領域（Ｉ）のように、鋳造するスラブ幅と鋳造速度が相対的に小さく、且つ鋳造するスラブ幅が大きくなるほど、鋳造速度の上限値が小さくなる「スラブ幅−鋳造速度」領域では、浸漬ノズル２の溶鋼吐出孔２０からの噴流速度が小さく、上部磁極３a，３bに印加する交流磁界による旋回流が上昇流（反転流）によって干渉を受けにくいので、上部磁極３a，３bに印加する交流磁界の強度を小さくし、且つ上昇流を制動するために上部磁極３a，３bに印加する直流磁界（上部磁極）の強度も小さくする。具体的には、上部磁極３a，３bに印加する交流磁界の強度を０．０２０Ｔ以上０．０６０Ｔ未満、上部磁極３a，３bに印加する直流磁界の強度を０．０５〜０．２７Ｔ、下部磁極４a，４bに印加する直流磁界の強度を０．３０〜０．４５Ｔとする。これにより表面乱流エネルギー、凝固界面流速および表面流速を適正範囲に制御することができる。
【００５６】
ここで、上部磁極３a，３bに印加する交流磁界の強度が０．０２０Ｔ未満では、交流磁界による旋回流が上昇流によって干渉を受けやすく、凝固界面流速を安定的に高めることができず、気泡性欠陥が生じやすくなる。一方、交流磁界の強度が０．０６０Ｔ以上では、溶鋼の撹拌力が強くなりすぎるため、表面乱流エネルギーや表面流速が増大してしまい、モールドフラックスの巻き込みによるフラックス欠陥が生じやすくなる。
また、上部磁極３a，３bに印加する直流磁界の強度が０．０５Ｔ未満では、その直流磁界による溶鋼上昇流の制動効果が不十分で湯面変動が大きく、表面乱流エネルギーや表面流速が増大してしまい、モールドフラックスの巻き込みによるフラックス欠陥が生じやすくなる。一方、直流磁界の強度が０．２７Ｔを超えると、溶鋼上昇流による洗浄効果が低下するため非金属介在物や気泡が凝固シェルに捕捉されやすくなる。
また、下部磁極４a，４bに印加する直流磁界の強度が０．３０Ｔ未満では、その直流磁界による溶鋼下降流の制動効果が不十分であるため、溶鋼下降流に随伴する非金属介在物や気泡が下方向に潜り込み、凝固シェルに捕捉されやすくなる。一方、直流磁界の強度が０．４５Ｔを超えると、溶鋼下降流による洗浄効果が低下するため非金属介在物や気泡が凝固シェルに捕捉されやすくなる。
【００５７】
但し、浸漬ノズル２の浸漬深さと溶鋼吐出孔２０の水平方向から下向きの溶鋼吐出角度αにより鋳型内での溶鋼の流動状態が大きく変化する。すなわち、ノズル浸漬深さが小さいほど、浸漬ノズル２から吐出される溶鋼の流動状態の影響が溶鋼表面（メニスカス）に伝わりやすく、一方、ノズル浸漬深さが大きくなると下方への流速が大きくなりやすい。また、溶鋼吐出角度αが大きくなると溶鋼上昇流に較べて溶鋼下降流が大きくなり、溶鋼吐出角度αが小さくなるとその逆になる。このように浸漬ノズル２の浸漬深さと溶鋼吐出角度αにより溶鋼の流動状態が大きく変化するので、これらに応じて鋳造するスラブ幅と鋳造速度の範囲、すなわち、図１に模式的に示した領域（Ｉ）の範囲が違ってくる。
すなわち、上部磁極３a，３bに印加する交流磁界の強度を０．０２０Ｔ以上０．０６０Ｔ未満、上部磁極３a，３bに印加する直流磁界の強度を０．０５〜０．２７Ｔ、下部磁極４a，４bに印加する直流磁界の強度を０．３０〜０．４５Ｔとするのは、下記（Ｉ-1）〜（Ｉ-6）のような、浸漬ノズル２の溶鋼吐出角度αと浸漬深さに応じたスラブ幅と鋳造速度の範囲（領域（Ｉ）の範囲）とする。
【００５８】
（Ｉ-1）浸漬ノズル２の溶鋼吐出角度αが４０°以上５５°未満、浸漬深さが１８０ｍｍ以上２４０ｍｍ未満であって、スラブ幅に応じた下記（a）〜（c）の鋳造速度で連続鋳造を行う場合。
（a）スラブ幅９５０ｍｍ未満の場合は鋳造速度０．９５ｍ／分以上１．３５ｍ／分未満
（b）スラブ幅９５０ｍｍ以上１３５０ｍｍ未満の場合は鋳造速度０．９５ｍ／分以上１．２５ｍ／分未満
（c）スラブ幅１３５０ｍｍ以上１５５０ｍｍ未満の場合は鋳造速度０．９５ｍ／分以上１．０５ｍ／分未満
【００５９】
（Ｉ-2）浸漬ノズル２の溶鋼吐出角度αが４０°以上５５°未満、浸漬深さが２４０ｍｍ以上２７０ｍｍ未満であって、スラブ幅に応じた下記（a）,（b）の鋳造速度で連続鋳造を行う場合。
（a）スラブ幅１４５０ｍｍ未満の場合は鋳造速度０．９５ｍ／分以上１．２５ｍ／分未満
（b）スラブ幅１４５０ｍｍ以上１６５０ｍｍ未満の場合は鋳造速度０．９５ｍ／分以上１．０５ｍ／分未満
【００６０】
（Ｉ-3）浸漬ノズル２の溶鋼吐出角度αが４０°以上５５°未満、浸漬深さが２７０ｍｍ以上３００ｍｍ未満であって、スラブ幅に応じた下記（a）〜（d）の鋳造速度で連続鋳造を行う場合。
（a）スラブ幅９５０ｍｍ未満の場合は鋳造速度０．９５ｍ／分以上１．３５ｍ／分未満
（b）スラブ幅９５０ｍｍ以上１４５０ｍｍ未満の場合は鋳造速度０．９５ｍ／分以上１．２５ｍ／分未満
（c）スラブ幅１４５０ｍｍ以上１５５０ｍｍ未満の場合は鋳造速度０．９５ｍ／分以上１．１５ｍ／分未満
（d）スラブ幅１５５０ｍｍ以上１６５０ｍｍ未満の場合は鋳造速度０．９５ｍ／分以上１．０５ｍ／分未満
【００６１】
（Ｉ-4）浸漬ノズル２の溶鋼吐出角度αが１５°以上４０°未満（好ましくは２５°以上４０°未満、特に好ましくは２５°〜３５°）、浸漬深さが１８０ｍｍ以上２４０ｍｍ未満であって、スラブ幅に応じた下記（a）〜（d）の鋳造速度で連続鋳造を行う場合。
（a）スラブ幅９５０ｍｍ未満の場合は鋳造速度０．９５ｍ／分以上３．０５ｍ／分未満
（b）スラブ幅９５０ｍｍ以上１０５０ｍｍ未満の場合は鋳造速度０．９５ｍ／分以上２．８５ｍ／分未満
（c）スラブ幅１０５０ｍｍ以上１１５０ｍｍ未満の場合は鋳造速度０．９５ｍ／分以上１．２５ｍ／分未満
（d）スラブ幅１１５０ｍｍ以上１３５０ｍｍ未満の場合は鋳造速度０．９５ｍ／分以上１．１５ｍ／分未満
【００６２】
（Ｉ-5）浸漬ノズル２の溶鋼吐出角度αが１５°以上４０°未満（好ましくは２５°以上４０°未満、特に好ましくは２５°〜３５°）、浸漬深さが２４０ｍｍ以上２７０ｍｍ未満であって、スラブ幅に応じた下記（a）〜（d）の鋳造速度で連続鋳造を行う場合。
（a）スラブ幅９５０ｍｍ未満の場合は鋳造速度０．９５ｍ／分以上３．０５ｍ／分未満
（b）スラブ幅９５０ｍｍ以上１０５０ｍｍ未満の場合は鋳造速度０．９５ｍ／分以上２．８５ｍ／分未満
（c）スラブ幅１０５０ｍｍ以上１１５０ｍｍ未満の場合は鋳造速度０．９５ｍ／分以上１．２５ｍ／分未満
（d）スラブ幅１１５０ｍｍ以上１４５０ｍｍ未満の場合は鋳造速度０．９５ｍ／分以上１．１５ｍ／分未満
【００６３】
（Ｉ-6）浸漬ノズル２の溶鋼吐出角度αが１５°以上４０°未満（好ましくは２５°以上４０°未満、特に好ましくは２５°〜３５°）、浸漬深さが２７０ｍｍ以上３００ｍｍ未満であって、スラブ幅に応じた下記（a）〜（e）の鋳造速度で連続鋳造を行う場合。
（a）スラブ幅９５０ｍｍ未満の場合は鋳造速度０．９５ｍ／分以上３．０５ｍ／分未満
（b）スラブ幅９５０ｍｍ以上１０５０ｍｍ未満の場合は鋳造速度０．９５ｍ／分以上２．８５ｍ／分未満
（c）スラブ幅１０５０ｍｍ以上１２５０ｍｍ未満の場合は鋳造速度０．９５ｍ／分以上１．２５ｍ／分未満
（d）スラブ幅１２５０ｍｍ以上１３５０ｍｍ未満の場合は鋳造速度０．９５ｍ／分以上１．１５ｍ／分未満
（e）スラブ幅１３５０ｍｍ以上１４５０ｍｍ未満の場合は鋳造速度０．９５ｍ／分以上１．０５ｍ／分未満
【００６４】
・領域（III）の鋳造条件
図１に示す領域（III）のように、鋳造するスラブ幅と鋳造速度が相対的に大きく、且つ鋳造するスラブ幅が小さいほど鋳造速度の下限値が大きくなる「スラブ幅−鋳造速度」領域では、浸漬ノズル２の溶鋼吐出孔２０からの噴流速度が特に大きいため上昇流（反転流）も非常に大きくなり、大きな界面流速が生じる。このため、旋回流との干渉を抑制するために旋回磁場強度を調整する。上部磁極３a，３bに印加する交流磁界の強度は小さくし、上昇流を制動するために上部磁極３a，３bに印加する直流磁界（上部磁極）の強度を大きくする。具体的には、上部磁極３a，３bに印加する交流磁界の強度を０．０２０Ｔ以上０．０６０Ｔ未満、上部磁極３a，３bに印加する直流磁界の強度を０．２７Ｔ超０．３５Ｔ以下、下部磁極４a，４bに印加する直流磁界の強度Ｂ０．３０〜０．４５Ｔとする。これにより表面乱流エネルギー、凝固界面流速および表面流速を適正範囲に制御することができる。
【００６５】
ここで、上部磁極３a，３bに印加する交流磁界の強度が０．０２０Ｔ未満では、交流磁界による旋回流が上昇流によって干渉を受けやすく、凝固界面流速を安定的に高めることができず、気泡性欠陥が生じやすくなる。一方、交流磁界の強度が０．０６０Ｔ以上では、溶鋼の撹拌力が強くなりすぎるため、表面乱流エネルギーや表面流速が増大してしまい、モールドフラックスの巻き込みによるフラックス欠陥が生じやすくなる。
また、上部磁極３a，３bに印加する直流磁界の強度が０．２７Ｔ以下では、その直流磁界による溶鋼上昇流の制動効果が不十分で湯面変動が大きく、表面乱流エネルギーや表面流速が増大してしまい、モールドフラックスの巻き込みによるフラックス欠陥が生じやすくなる。一方、直流磁界の強度が０．３５Ｔを超えると、溶鋼上昇流による洗浄効果が低下するため非金属介在物や気泡が凝固シェルに捕捉されやすくなる。
また、下部磁極４a，４bに印加する直流磁界の強度が０．３０Ｔ未満では、その直流磁界による溶鋼下降流の制動効果が不十分であるため、溶鋼下降流に随伴する非金属介在物や気泡が下方向に潜り込み、凝固シェルに捕捉されやすくなる。一方、直流磁界の強度が０．４５Ｔを超えると、溶鋼下降流による洗浄効果が低下するため非金属介在物や気泡が凝固シェルに捕捉されやすくなる。
【００６６】
但し、浸漬ノズル２の浸漬深さと溶鋼吐出孔２０の水平方向から下向きの溶鋼吐出角度αにより鋳型内での溶鋼の流動状態が大きく変化する。すなわち、ノズル浸漬深さが小さいほど、浸漬ノズル２から吐出される溶鋼の流動状態の影響が溶鋼表面（メニスカス）に伝わりやすく、一方、ノズル浸漬深さが大きくなると下方への流速が大きくなりやすい。また、溶鋼吐出角度αが大きくなると溶鋼上昇流に較べて溶鋼下降流が大きくなり、溶鋼吐出角度αが小さくなるとその逆になる。このように浸漬ノズル２の浸漬深さと溶鋼吐出角度αにより溶鋼の流動状態が大きく変化するので、これらに応じて鋳造するスラブ幅と鋳造速度の範囲、すなわち、図１に模式的に示した領域（III）の範囲が違ってくる。
すなわち、上部磁極３a，３bに印加する交流磁界の強度を０．０２０Ｔ以上０．０６０Ｔ未満、上部磁極３a，３bに印加する直流磁界の強度を０．２７Ｔ超０．３５Ｔ以下、下部磁極４a，４bに印加する直流磁界の強度を０．３０〜０．４５Ｔとするのは、下記（III-1）、（III-2）のような、浸漬ノズル２の溶鋼吐出角度αに応じたスラブ幅と鋳造速度の範囲（領域（III）の範囲）とする。
【００６７】
（III-1）浸漬ノズル２の溶鋼吐出角度αが４０°以上５５°未満、浸漬深さが１８０ｍｍ以上３００ｍｍ未満であって、スラブ幅に応じた下記（a）〜（g）の鋳造速度で連続鋳造を行う場合。
（a）スラブ幅１１５０ｍｍ以上１２５０ｍｍ未満の場合は鋳造速度２．９５ｍ／分以上３．０５ｍ／分未満
（b）スラブ幅１２５０ｍｍ以上１３５０ｍｍ未満の場合は鋳造速度２．７５ｍ／分以上３．０５ｍ／分未満
（c）スラブ幅１３５０ｍｍ以上１４５０ｍｍ未満の場合は鋳造速度２．６５ｍ／分以上３．０５ｍ／分未満
（d）スラブ幅１４５０ｍｍ以上１５５０ｍｍ未満の場合は鋳造速度２．４５ｍ／分以上３．０５ｍ／分未満
（e）スラブ幅１５５０ｍｍ以上１６５０ｍｍ未満の場合は鋳造速度２．３５ｍ／分以上３．０５ｍ／分未満
（f）スラブ幅１６５０ｍｍ以上１７５０ｍｍ未満の場合は鋳造速度２．２５ｍ／分以上３．０５ｍ／分未満
（g）スラブ幅１７５０ｍｍ以上１８５０ｍｍ未満の場合は鋳造速度２．１５ｍ／分以上３．０５ｍ／分未満
【００６８】
（III-2）浸漬ノズル２の溶鋼吐出角度αが１５°以上４０°未満（好ましくは２５°以上４０°未満、特に好ましくは２５°〜３５°）、浸漬深さが１８０ｍｍ以上３００ｍｍ未満であって、スラブ幅に応じた下記（a）〜（h）の鋳造速度で連続鋳造を行う場合。
（a）スラブ幅１０５０ｍｍ以上１１５０ｍｍ未満の場合は鋳造速度２．９５ｍ／分以上３．０５ｍ／分未満
（b）スラブ幅１１５０ｍｍ以上１２５０ｍｍ未満の場合は鋳造速度２．７５ｍ／分以上３．０５ｍ／分未満
（c）スラブ幅１２５０ｍｍ以上１３５０ｍｍ未満の場合は鋳造速度２．６５ｍ／分以上３．０５ｍ／分未満
（d）スラブ幅１３５０ｍｍ以上１４５０ｍｍ未満の場合は鋳造速度２．４５ｍ／分以上３．０５ｍ／分未満
（e）スラブ幅１４５０ｍｍ以上１５５０ｍｍ未満の場合は鋳造速度２．３５ｍ／分以上３．０５ｍ／分未満
（f）スラブ幅１５５０ｍｍ以上１６５０ｍｍ未満の場合は鋳造速度２．２５ｍ／分以上３．０５ｍ／分未満
（g）スラブ幅１６５０ｍｍ以上１７５０ｍｍ未満の場合は鋳造速度２．１５ｍ／分以上３．０５ｍ／分未満
（h）スラブ幅１７５０ｍｍ以上１８５０ｍｍ未満の場合は鋳造速度２．０５ｍ／分以上３．０５ｍ／分未満
【００６９】
以上のように、鋳造するスラブ幅および鋳造速度に応じて、上部磁極３a，３bと下部磁極４a，４bに各々印加する直流磁界の強度および上部磁極３a，３bに重畳印加される交流磁界の強度を最適化することにより、気泡性欠陥およびフラックス性欠陥の発生に関与する因子（鋳型内の溶鋼流動に関する因子）である、表面乱流エネルギー、凝固界面流速および表面流速が適正に制御され、気泡の凝固界面での捕捉やモールドフラックスの巻き込みが生じにくい状態が実現され結果、気泡やモールドフラックスによる欠陥が少ない高品質の鋳片が得られる。
【００７０】
なお、以上述べた本発明の連続鋳造法は、上述した領域（Ｉ）〜（III）の別に、下記（イ）〜（ハ）のような３つの連続鋳造方法として捉えることもできる。
（イ）  鋳型外側に、鋳型長辺部を挟んで対向する１対の上部磁極と１対の下部磁極を備えるとともに、浸漬ノズルの溶鋼吐出孔が、前記上部磁極の直流磁場のピーク位置と前記下部磁極の直流磁場のピーク位置の間に位置する連続鋳造機を用い、前記１対の上部磁極と１対の下部磁極に各々印加される直流磁界により溶鋼流を制動し、且つ前記１対の上部磁極に重畳印加される交流磁界により溶鋼を撹拌しつつ、鋼の連続鋳造を行う方法であって、
先に挙げた（II-1）〜（II-6）の条件（浸漬ノズルの溶鋼吐出角度αと浸漬深さに応じたスラブ幅と鋳造速度の範囲）のいずれかに従って連続鋳造を行う場合、上部磁極に印加する交流磁界の強度を０．０６０〜０．０９０Ｔ、上部磁極に印加する直流磁界の強度を０．１８〜０．３５Ｔ、下部磁極に印加する直流磁界の強度を０．３０〜０．４５Ｔとする鋼の連続鋳造方法。
【００７１】
（ロ）  鋳型外側に、鋳型長辺部を挟んで対向する１対の上部磁極と１対の下部磁極を備えるとともに、浸漬ノズルの溶鋼吐出孔が、前記上部磁極の直流磁場のピーク位置と前記下部磁極の直流磁場のピーク位置の間に位置する連続鋳造機を用い、前記１対の上部磁極と１対の下部磁極に各々印加される直流磁界により溶鋼流を制動し、且つ前記１対の上部磁極に重畳印加される交流磁界により溶鋼を撹拌しつつ、鋼の連続鋳造を行う方法であって、
先に挙げた（Ｉ-1）〜（Ｉ-6）の条件（浸漬ノズルの溶鋼吐出角度αと浸漬深さに応じたスラブ幅と鋳造速度の範囲）のいずれかに従って連続鋳造を行う場合、上部磁極に印加する交流磁界の強度を０．０２０Ｔ以上０．０６０Ｔ未満、上部磁極に印加する直流磁界の強度を０．０５〜０．２７Ｔ、下部磁極に印加する直流磁界の強度を０．３０〜０．４５Ｔとする鋼の連続鋳造方法。
【００７２】
（ハ）  鋳型外側に、鋳型長辺部を挟んで対向する１対の上部磁極と１対の下部磁極を備えるとともに、浸漬ノズルの溶鋼吐出孔が、前記上部磁極の直流磁場のピーク位置と前記下部磁極の直流磁場のピーク位置の間に位置する連続鋳造機を用い、前記１対の上部磁極と１対の下部磁極に各々印加される直流磁界により溶鋼流を制動し、且つ前記１対の上部磁極に重畳印加される交流磁界により溶鋼を撹拌しつつ、鋼の連続鋳造を行う方法であって、
先に挙げた（III-1）、（III-2）の条件（浸漬ノズルの溶鋼吐出角度αと浸漬深さに応じたスラブ幅と鋳造速度の範囲）のいずれかに従って連続鋳造を行う場合、上部磁極に印加する交流磁界の強度を０．０２０Ｔ以上０．０６０Ｔ未満、上部磁極に印加する直流磁界の強度を０．２７Ｔ超０．３５Ｔ以下、下部磁極に印加する直流磁界の強度を０．３０〜０．４５Ｔとする鋼の連続鋳造方法。
【００７３】
本発明を実施するには、制御用コンピュータを用い、鋳造するスラブ幅、鋳造速度、浸漬ノズルの溶鋼吐出孔の水平方向から下向きの溶鋼吐出角度および浸漬深さ（但し、メニスカスから溶鋼吐出孔上端までの距離）に基づき、上部磁極の交流磁場用コイルに通電すべき交流電流値と、上部磁極及び下部磁極の各直流磁場用コイルに通電すべき直流電流値を、予め設定された対照表または数式により求め、その交流電流および直流電流を通電することにより、上部磁極に印加する交流磁界の強度と、上部磁極および下部磁極に各印加する直流磁界の強度を自動制御することが好ましい。また、上記電流値を求める基礎とする鋳造条件には、スラブ厚や浸漬ノズルの内壁面からの不活性ガス吹き込み量を加えてもよい。
【００７４】
図６は、鋳型内溶鋼の表面乱流エネルギー、凝固界面流速（溶鋼−凝固シェル界面での流速）、表面流速、凝固界面気泡濃度（溶鋼−凝固シェル界面での気泡濃度）を示す概念図である。
溶鋼の表面乱流エネルギーは、下式で求められるｋ値の空間平均値であり、流体力学で定義される３次元ｋ-εモデルによる数値解析の流動シミュレーションによって定義される。このとき、浸漬ノズルの溶鋼吐出角度、ノズル浸漬深さ、体積膨張を考慮した不活性ガス（例えば、Ａｒ）吹き込み速度を考慮すべきである。例えば、不活性ガス吹き込み速度が１５ＮＬ／分のときの体積膨張率は６倍となる。すなわち、数値解析モデルとは、運動量、連続の式、乱流ｋ−εモデルと磁場ローレンツ力をカップリングし、ノズル吹き込みリフト効果を考慮したモデルである。（文献：「数値流体力学ハンドブック」（平成15年3月31日発行）のp.129〜の２方程式モデルの記載に基づく）
【００７５】
【数１】
2011121114.tif 000003
【００７６】
凝固界面流速（溶鋼−凝固シェル界面での溶鋼流速）は、メニスカスの下方５０ｍｍで且つ固相率ｆｓ＝０．５の位置での溶鋼流速の空間平均値とする。ここで、凝固界面流速については、凝固潜熱、伝熱を考慮し、さらに溶鋼粘度の温度依存性をも考慮すべきである。本発明者等による詳細な計算によると、固相率ｆｓ＝０．５の凝固界面流速はデンドライト傾角測定（ｆｓ＝０）の1／２の流速に相当することが判った。すなわち、計算上でｆｓ＝０．５で凝固界面流速０．１ｍ／ｓであれば、鋳片のデンドライト傾角（ｆｓ＝０）の凝固界面流速は０．２ｍ／ｓとなる。なお、鋳片のデンドライト傾角（ｆｓ＝０）の凝固界面流速は、凝固前面の固相率ｆｓ＝０の位置の凝固界面流速を測定していることになる。ここで、デンドライト傾角とは、鋳片表面に対する法線方向に対し、表面から厚み方向に伸びているデンドライトの一次枝の傾角である。（文献：鉄と鋼，第61年（1975），第14号「連続鋳片の大型介在物と柱状晶成長方向との関係」，p.2982−2990）
【００７７】
表面流速は、溶鋼表面（浴面）での溶鋼流速の空間平均値とする。これも前述の３次元数値解析モデルで定義される。ここで、表面流速は浸漬棒による抗力測定値と一致するが、本定義ではこれの面積平均位置となるので、数値計算より算出できる。
具体的には、表面乱流エネルギー、凝固界面流速及び表面流速の数値解析は、以下により実施できる。すなわち、数値解析モデルとして、磁場解析及びガス気泡分布に連成させた運動量、連続の式、乱流モデル（ｋ−εモデル）を考慮したモデルを用い、例えば、汎用流体解析プログラムFluent等により計算を行って求めることができる。（文献：Fluent6.3のユーザーマニュアル（Fluent Inc.USA）の記載に基づく）
【００７８】
表面乱流エネルギーは、モールドフラックスの巻き込みに大きな影響を与え、表面乱流エネルギーが増加するとモールドフラックスの巻き込みが生じやすくなり、フラックス性欠陥が増加する。一方、表面乱流エネルギーが小さすぎると、モールドフラックスの滓化が不十分となる。図７は、表面乱流エネルギーとフラックス巻き込み率（溶鋼表面（上面）に均一分散したうちの巻き込み後捕捉率（％））との関係を示すものであり、他の条件は、凝固界面流速：０．１４〜０．２０ｍ／ｓ、表面流速：０．０５〜０．３０ｍ／ｓ、凝固界面気泡濃度：０．０１ｋｇ／ｍ３以下とした。図７によれば、表面乱流エネルギーが０．００２０〜０．００３５ｍ２／ｓ２の範囲において、モールドフラックスの巻き込みが効果的に抑えられ、且つモールドフラックスの滓化も問題がない。また、０．００３０ｍ２／ｓ２以下において、モールドフラックスの巻き込みが特に少なくなる。但し、０．００２０ｍ２／ｓ２以下ではモールドフラックスの滓化が不十分となる。したがって、表面乱流エネルギーは０．００２０〜０．００３５ｍ２／ｓ２、望ましくは０．００２０〜０．００３０ｍ２／ｓ２であることが好ましい。
【００７９】
表面流速もモールドフラックスの巻き込みに大きな影響を与え、表面流速が大きくなるとモールドフラックスの巻き込みが生じやすくなり、フラックス性欠陥が増加する。図８は、表面流速とフラックス巻き込み率（溶鋼表面（上面）に均一分散したうちの巻き込み後捕捉率（％））との関係を示すものであり、他の条件は、表面乱流エネルギー：０．００２０〜０．００３０ｍ２／ｓ２、凝固界面流速：０．１４〜０．２０ｍ／ｓ、凝固界面気泡濃度：０．０１ｋｇ／ｍ３以下とした。図８によれば、表面流速が０．３０ｍ／ｓ以下において、モールドフラックスの巻き込みが効果的に抑えられている。したがって、表面流速は０．３０ｍ／ｓ以下であることが好ましい。なお、表面流速が小さすぎると、溶鋼表面の温度が低下する領域が発生し、モールドフラックスの溶融不足によるノロカミや溶鋼の部分的凝固を助長するため操業が困難となる。このため、表面流速は０．０５ｍ／ｓ以上であることが好ましい。
【００８０】
凝固界面流速は、凝固シェルによる気泡や介在物の捕捉に大きな影響を与え、凝固界面流速が小さいと気泡や介在物が凝固シェルに捕捉されやすくなり、気泡性欠陥などが増加する。一方、凝固界面流速が大きすぎると、生成した凝固シェルの再溶解が起こり凝固シェルの成長を阻害する。最悪の場合はブレークアウトに繋がり操業の停止により生産性に致命的な問題を引き起こす。図９は、凝固界面流速と気泡捕捉率（ノズル内に分散された気泡のうち鋳片に捕捉された割合（％））との関係を示すものであり、他の条件は、表面乱流エネルギー：０．００２０〜０．００３０ｍ２／ｓ２、表面流速：０．０５〜０．３０ｍ／ｓ、凝固界面気泡濃度：０．０１ｋｇ／ｍ３以下とした。図９によれば、凝固界面流速が０．０８ｍ／ｓ以上の範囲において、凝固シェルによる気泡の捕捉が効果的に抑えられている。また、０．１４ｍ／ｓ以上において、気泡の捕捉が特に少なくなっている。一方、凝固界面流速が０．２０ｍ／ｓ以下であれば、凝固シェルの成長阻害によるブレークアウト等の生産性の問題は生じない。したがって、凝固界面流速は０．０８〜０．２０ｍ／ｓ、望ましくは０．１４〜０．２０ｍ／ｓであることが好ましい。
【００８１】
凝固界面流速Ａと表面流速Ｂとの比Ａ／Ｂは、気泡の捕捉とモールドフラックスの巻き込み両方に影響を与え、比Ａ／Ｂが小さいと気泡や介在物が凝固シェルに捕捉されやすくなり気泡性欠陥などが増加する。一方、比Ａ／Ｂが大きすぎるとモールドパウダーの巻き込みが生じやすくなり、フラックス性欠陥が増加する。図１０は、比Ａ／Ｂと表面欠陥率（表面欠陥計により検出される鋼帯１００ｍ当りの欠陥個数（個））との関係を示すものであり、他の条件は、表面乱流エネルギー：０．００２０〜０．００３０ｍ２／ｓ２、表面流速：０．０５〜０．３０ｍ／ｓ、凝固界面流速：０．１４〜０．２０ｍ／ｓ、凝固界面気泡濃度：０．０１ｋｇ／ｍ３とした。図１０によれば、比Ａ／Ｂが１．０〜２．０で表面品質欠陥が特に良好となる。したがって、凝固界面流速Ａと表面流速Ｂとの比Ａ／Ｂは１．０〜２．０であることが好ましい。
【００８２】
以上述べた点から、鋳型内の溶鋼の流動状態は、表面乱流エネルギー：０．００２０〜０．００３５ｍ２／ｓ２、表面流速：０．３０ｍ／ｓ以下、溶鋼−凝固シェル界面での流速：０．０８〜０．２０ｍ／ｓであることが好ましい。また、表面乱流エネルギーは０．００２０〜０．００３０ｍ２／ｓ２であることがより好ましく、表面流速は０．０５〜０．３０ｍ／ｓであることがより好ましく、凝固界面流速は０．１４〜０．２０ｍ／ｓであることがより好ましい。また、凝固界面流速Ａと表面流速Ｂとの比Ａ／Ｂは１．０〜２．０であることが好ましい。
【００８３】
また、気泡性欠陥の発生に関与する他の因子としは、溶鋼−凝固シェル界面の気泡濃度（以下、単に「凝固界面気泡濃度」という）があり、この凝固界面気泡濃度が適正に制御されることにより、気泡の凝固界面での捕捉がより適切に抑えられる。
凝固界面気泡濃度は、メニスカスの下方５０ｍｍで且つ固相率ｆｓ＝０．５の位置での直径１ｍｍの気泡の濃度とし、前述の数値計算により定義される。ここで、計算上のノズルへの吹き込み気泡個数ＮはＮ＝ＡＤ−５とし、Ａは吹き込みガス速度、Ｄは気泡径で計算できる（文献：ISIJ Int. Vol.43（2003），No.10，p.1548−1555）。吹き込みガス速度は、一般には５〜２０Ｎｌ／ｍｉｎである。
【００８４】
凝固界面気泡濃度は、気泡の捕捉に大きな影響を与え、気泡濃度が高いと凝固シェルに捕捉される気泡量が増加する。図１１は、凝固界面気泡濃度と気泡捕捉率（ノズル内に分散された気泡のうち鋳片に捕捉された割合（％））との関係を示すものであり、他の条件は、表面乱流エネルギー：０．００２０〜０．００３０ｍ２／ｓ２、表面流速：０．０５〜０．３０ｍ／ｓ、凝固界面流速：０．１４〜０．２０ｍ／ｓとした。図１１によれば、凝固界面気泡濃度が０．０１ｋｇ／ｍ３以下において、凝固シェルに捕捉される気泡量が低レベルに抑えられている。したがって、凝固界面気泡濃度は０．０１ｋｇ／ｍ３以下であることが好ましい。
凝固界面気泡濃度は、鋳造するスラブ厚さと浸漬ノズルの内壁面からの不活性ガス吹き込み量により制御でき、鋳造されるスラブ厚さを２２０ｍｍ以上、浸漬ノズルの内壁面からの不活性ガス吹き込み量を２５ＮＬ／分以下とすることが好ましい。
【００８５】
浸漬ノズル２の溶鋼吐出孔２０から吐出される溶鋼は気泡を随伴しており、スラブ厚さが小さすぎると、溶鋼吐出孔２０から吐出される溶鋼流が鋳型長辺部側の凝固シェル５に近づき、凝固界面気泡濃度が高くなり、凝固シェル界面に気泡が捕捉されやすくなる。特に、スラブ厚さが２２０ｍｍ未満では、本発明のような溶鋼流の電磁流動制御を実施しても、上記のような理由により気泡分布の制御が難しくなる。一方、スラブ厚さが３００ｍｍを超えると、熱延工程の生産性が低くなる難点がある。このため鋳造されるスラブ厚さは２２０〜３００ｍｍとすることが好ましい。
【００８６】
浸漬ノズル２の内壁面からの不活性ガス吹き込み量が多くなると、凝固界面気泡濃度が高くなり、凝固シェル界面に気泡が捕捉されやすくなる。特に、不活性ガス吹き込み量が２０ＮＬ／分を超えると、本発明のような溶鋼流の電磁流動制御を実施しても、上記のような理由により気泡分布の制御が難しくなる。一方、不活性ガス吹き込み量が少なすぎるとノズル閉塞を起こしやすく、却って偏流を大きくするために流速の制御が困難となる。このため、浸漬ノズル２の内壁面からの不活性ガス吹き込み量は３〜２５ＮＬ／分とすることが好ましい。
【００８７】
また、上部磁極に印加する交流磁界の周波数に特別な制限はないが、周波数が過小であると、交流磁界の印加により誘起される溶鋼流動の時間的変化が大きくなって溶鋼表面の流動に乱れが生じ、モールドパウダーの未溶解や湯面変動が生じやすくなる。一方、周波数が過大であると、溶鋼の撹拌に使われる磁場強度が減衰して、撹拌性が低下しやすい。以上の観点から、上部磁極に印加する交流磁界の周波数は１．５〜５．０Ｈｚの範囲が最も好ましい。
【実施例】
【００８８】
図２および図３に示すような連続鋳造機、すなわち、鋳型外側（鋳型側壁の背面側）に、鋳型長辺部を挟んで対向する１対の上部磁極（独立して制御可能な直流磁界用磁極と交流磁界用磁極を備えたもの）と１対の下部磁極を備え、上部磁極の直流磁場のピーク位置と下部磁極の直流磁場のピーク位置の間に浸漬ノズルの溶鋼吐出孔が位置する連続鋳造機を用い、１対の上部磁極と１対の下部磁極に各々印加される直流磁界により溶鋼流を制動し、且つ前記１対の上部磁極に重畳印加される交流磁界により溶鋼を撹拌する連続鋳造方法により、約３００トンのアルミキルド溶鋼を鋳造した。浸漬ノズルからの吹き込み不活性ガスにはＡｒガスを使用し、このＡｒガスの吹き込み量は、ノズル閉塞が起こらないようにスライディングノズルの開度に応じて、５〜１２ＮＬ／分の範囲内で調整した。
連続鋳造機の仕様および他の鋳造条件は以下のとおりである。
・浸漬ノズルの溶鋼吐出孔の形状：サイズ７０ｍｍ×８０ｍｍの長方形状
・浸漬ノズル内径：８０ｍｍ
・浸漬ノズルの各溶鋼吐出孔の開口面積：５６００ｍｍ２
・使用したモールドフラックスの粘度（１３００℃）：０．６ｃｐ
・上部磁極に印加する交流磁界の周波数：３．３Ｈｚ
【００８９】
［実施例１］
溶鋼吐出孔の水平方向から下向きの溶鋼吐出角度が４５°、浸漬深さ（但し、メニスカスから溶鋼吐出孔上端までの距離）が２３０ｍｍの浸漬ノズルを用い、上部磁極に印加する交流磁界の強度を０．０７５Ｔ、上部磁極に印加する直流磁界の強度を０．３０Ｔ、下部磁極に印加する直流磁界の強度を０．３８Ｔとし、表１〜表３に示す条件（スラブ幅、鋳造速度）で連続鋳造を行った。この連続鋳造されたスラブを熱間圧延および冷間圧延して鋼板とし、この鋼板に合金化溶融亜鉛めっき処理を施した。この合金化溶融亜鉛めっき鋼板について、オンライン表面欠陥計で表面欠陥を連続的に測定し、そのなかから欠陥外観及びＳＥＭ分析、ＩＣＰ分析等により製鋼性欠陥（フラックス性欠陥および気泡性欠陥）を判別し、コイル長さ１００ｍ当たりの欠陥個数に基づき、下記基準で評価した。その結果を表１〜表３に併せて示す。
○：欠陥個数１．００個以下
×：欠陥個数１．００個超
【００９０】
【表１】
2011121114.tif 000004
【００９１】
【表２】
2011121114.tif 000005
【００９２】
【表３】
2011121114.tif 000006
【００９３】
［実施例２］
溶鋼吐出孔の水平方向から下向きの溶鋼吐出角度が４５°、浸漬深さ（但し、メニスカスから溶鋼吐出孔上端までの距離）が２６０ｍｍの浸漬ノズルを用い、上部磁極に印加する交流磁界の強度を０．０７５Ｔ、上部磁極に印加する直流磁界の強度を０．３０Ｔ、下部磁極に印加する直流磁界の強度を０．３８Ｔとし、表４〜表６に示す条件（スラブ幅、鋳造速度）で連続鋳造を行った。この連続鋳造されたスラブを熱間圧延および冷間圧延して鋼板とし、この鋼板に合金化溶融亜鉛めっき処理を施した。この合金化溶融亜鉛めっき鋼板について、オンライン表面欠陥計で表面欠陥を連続的に測定し、そのなかから欠陥外観及びＳＥＭ分析、ＩＣＰ分析等により製鋼性欠陥（フラックス性欠陥および気泡性欠陥）を判別し、コイル長さ１００ｍ当たりの欠陥個数に基づき、下記基準で評価した。その結果を表４〜表６に併せて示す。
○：欠陥個数１．００個以下
×：欠陥個数１．００個超
【００９４】
【表４】
2011121114.tif 000007
【００９５】
【表５】
2011121114.tif 000008
【００９６】
【表６】
2011121114.tif 000009
【００９７】
［実施例３］
溶鋼吐出孔の水平方向から下向きの溶鋼吐出角度が４５°、浸漬深さ（但し、メニスカスから溶鋼吐出孔上端までの距離）が２９０ｍｍの浸漬ノズルを用い、上部磁極に印加する交流磁界の強度を０．０７５Ｔ、上部磁極に印加する直流磁界の強度を０．３０Ｔ、下部磁極に印加する直流磁界の強度を０．３８Ｔとし、表７〜表９に示す条件（スラブ幅、鋳造速度）で連続鋳造を行った。この連続鋳造されたスラブを熱間圧延および冷間圧延して鋼板とし、この鋼板に合金化溶融亜鉛めっき処理を施した。この合金化溶融亜鉛めっき鋼板について、オンライン表面欠陥計で表面欠陥を連続的に測定し、そのなかから欠陥外観及びＳＥＭ分析、ＩＣＰ分析等により製鋼性欠陥（フラックス性欠陥および気泡性欠陥）を判別し、コイル長さ１００ｍ当たりの欠陥個数に基づき、下記基準で評価した。その結果を表７〜表９に併せて示す。
○：欠陥個数１．００個以下
×：欠陥個数１．００個超
【００９８】
【表７】
2011121114.tif 000010
【００９９】
【表８】
2011121114.tif 000011
【０１００】
【表９】
2011121114.tif 000012
【０１０１】
［実施例４］
溶鋼吐出孔の水平方向から下向きの溶鋼吐出角度が３５°、浸漬深さ（但し、メニスカスから溶鋼吐出孔上端までの距離）が２３０ｍｍの浸漬ノズルを用い、上部磁極に印加する交流磁界の強度を０．０７５Ｔ、上部磁極に印加する直流磁界の強度を０．３０Ｔ、下部磁極に印加する直流磁界の強度を０．３８Ｔとし、表１０〜表１２に示す条件（スラブ幅、鋳造速度）で連続鋳造を行った。この連続鋳造されたスラブを熱間圧延および冷間圧延して鋼板とし、この鋼板に合金化溶融亜鉛めっき処理を施した。この合金化溶融亜鉛めっき鋼板について、オンライン表面欠陥計で表面欠陥を連続的に測定し、そのなかから欠陥外観及びＳＥＭ分析、ＩＣＰ分析等により製鋼性欠陥（フラックス性欠陥および気泡性欠陥）を判別し、コイル長さ１００ｍ当たりの欠陥個数に基づき、下記基準で評価した。その結果を表１０〜表１２に併せて示す。
○：欠陥個数１．００個以下
×：欠陥個数１．００個超
【０１０２】
【表１０】
2011121114.tif 000013
【０１０３】
【表１１】
2011121114.tif 000014
【０１０４】
【表１２】
2011121114.tif 000015
【０１０５】
［実施例５］
溶鋼吐出孔の水平方向から下向きの溶鋼吐出角度が３５°、浸漬深さ（但し、メニスカスから溶鋼吐出孔上端までの距離）が２６０ｍｍの浸漬ノズルを用い、上部磁極に印加する交流磁界の強度を０．０７５Ｔ、上部磁極に印加する直流磁界の強度を０．３０Ｔ、下部磁極に印加する直流磁界の強度を０．３８Ｔとし、表１３〜表１５に示す条件（スラブ幅、鋳造速度）で連続鋳造を行った。この連続鋳造されたスラブを熱間圧延および冷間圧延して鋼板とし、この鋼板に合金化溶融亜鉛めっき処理を施した。この合金化溶融亜鉛めっき鋼板について、オンライン表面欠陥計で表面欠陥を連続的に測定し、そのなかから欠陥外観及びＳＥＭ分析、ＩＣＰ分析等により製鋼性欠陥（フラックス性欠陥および気泡性欠陥）を判別し、コイル長さ１００ｍ当たりの欠陥個数に基づき、下記基準で評価した。その結果を表１３〜表１５に併せて示す。
○：欠陥個数１．００個以下
×：欠陥個数１．００個超
【０１０６】
【表１３】
2011121114.tif 000016
【０１０７】
【表１４】
2011121114.tif 000017
【０１０８】
【表１５】
2011121114.tif 000018
【０１０９】
［実施例６］
溶鋼吐出孔の水平方向から下向きの溶鋼吐出角度が３５°、浸漬深さ（但し、メニスカスから溶鋼吐出孔上端までの距離）が２９０ｍｍの浸漬ノズルを用い、上部磁極に印加する交流磁界の強度を０．０７５Ｔ、上部磁極に印加する直流磁界の強度を０．３０Ｔ、下部磁極に印加する直流磁界の強度を０．３８Ｔとし、表１６〜表１８に示す条件（スラブ幅、鋳造速度）で連続鋳造を行った。この連続鋳造されたスラブを熱間圧延および冷間圧延して鋼板とし、この鋼板に合金化溶融亜鉛めっき処理を施した。この合金化溶融亜鉛めっき鋼板について、オンライン表面欠陥計で表面欠陥を連続的に測定し、そのなかから欠陥外観及びＳＥＭ分析、ＩＣＰ分析等により製鋼性欠陥（フラックス性欠陥および気泡性欠陥）を判別し、コイル長さ１００ｍ当たりの欠陥個数に基づき、下記基準で評価した。その結果を表１６〜表１８に併せて示す。
○：欠陥個数１．００個以下
×：欠陥個数１．００個超
【０１１０】
【表１６】
2011121114.tif 000019
【０１１１】
【表１７】
2011121114.tif 000020
【０１１２】
【表１８】
2011121114.tif 000021
【０１１３】
［実施例７］
溶鋼吐出孔の水平方向から下向きの溶鋼吐出角度が４５°、浸漬深さ（但し、メニスカスから溶鋼吐出孔上端までの距離）が２３０ｍｍの浸漬ノズルを用い、上部磁極に印加する交流磁界の強度を０．０５０Ｔ、上部磁極に印加する直流磁界の強度を０．１５Ｔ、下部磁極に印加する直流磁界の強度を０．３８Ｔとし、表１９に示す条件（スラブ幅、鋳造速度）で連続鋳造を行った。この連続鋳造されたスラブを熱間圧延および冷間圧延して鋼板とし、この鋼板に合金化溶融亜鉛めっき処理を施した。この合金化溶融亜鉛めっき鋼板について、オンライン表面欠陥計で表面欠陥を連続的に測定し、そのなかから欠陥外観及びＳＥＭ分析、ＩＣＰ分析等により製鋼性欠陥（フラックス性欠陥および気泡性欠陥）を判別し、コイル長さ１００ｍ当たりの欠陥個数に基づき、下記基準で評価した。その結果を表１９に併せて示す。
○：欠陥個数１．００個以下
×：欠陥個数１．００個超
【０１１４】
【表１９】
2011121114.tif 000022
【０１１５】
［実施例８］
溶鋼吐出孔の水平方向から下向きの溶鋼吐出角度が４５°、浸漬深さ（但し、メニスカスから溶鋼吐出孔上端までの距離）が２６０ｍｍの浸漬ノズルを用い、上部磁極に印加する交流磁界の強度を０．０５０Ｔ、上部磁極に印加する直流磁界の強度を０．１５Ｔ、下部磁極に印加する直流磁界の強度を０．３８Ｔとし、表２０に示す条件（スラブ幅、鋳造速度）で連続鋳造を行った。この連続鋳造されたスラブを熱間圧延および冷間圧延して鋼板とし、この鋼板に合金化溶融亜鉛めっき処理を施した。この合金化溶融亜鉛めっき鋼板について、オンライン表面欠陥計で表面欠陥を連続的に測定し、そのなかから欠陥外観及びＳＥＭ分析、ＩＣＰ分析等により製鋼性欠陥（フラックス性欠陥および気泡性欠陥）を判別し、コイル長さ１００ｍ当たりの欠陥個数に基づき、下記基準で評価した。その結果を表２０に併せて示す。
○：欠陥個数１．００個以下
×：欠陥個数１．００個超
【０１１６】
【表２０】
2011121114.tif 000023
【０１１７】
［実施例９］
溶鋼吐出孔の水平方向から下向きの溶鋼吐出角度が４５°、浸漬深さ（但し、メニスカスから溶鋼吐出孔上端までの距離）が２９０ｍｍの浸漬ノズルを用い、上部磁極に印加する交流磁界の強度を０．０５０Ｔ、上部磁極に印加する直流磁界の強度を０．１５Ｔ、下部磁極に印加する直流磁界の強度を０．３８Ｔとし、表２１に示す条件（スラブ幅、鋳造速度）で連続鋳造を行った。この連続鋳造されたスラブを熱間圧延および冷間圧延して鋼板とし、この鋼板に合金化溶融亜鉛めっき処理を施した。この合金化溶融亜鉛めっき鋼板について、オンライン表面欠陥計で表面欠陥を連続的に測定し、そのなかから欠陥外観及びＳＥＭ分析、ＩＣＰ分析等により製鋼性欠陥（フラックス性欠陥および気泡性欠陥）を判別し、コイル長さ１００ｍ当たりの欠陥個数に基づき、下記基準で評価した。その結果を表２１に併せて示す。
○：欠陥個数１．００個以下
×：欠陥個数１．００個超
【０１１８】
【表２１】
2011121114.tif 000024
【０１１９】
［実施例１０］
溶鋼吐出孔の水平方向から下向きの溶鋼吐出角度が３５°、浸漬深さ（但し、メニスカスから溶鋼吐出孔上端までの距離）が２３０ｍｍの浸漬ノズルを用い、上部磁極に印加する交流磁界の強度を０．０５０Ｔ、上部磁極に印加する直流磁界の強度を０．１５Ｔ、下部磁極に印加する直流磁界の強度を０．３８Ｔとし、表２２に示す条件（スラブ幅、鋳造速度）で連続鋳造を行った。この連続鋳造されたスラブを熱間圧延および冷間圧延して鋼板とし、この鋼板に合金化溶融亜鉛めっき処理を施した。この合金化溶融亜鉛めっき鋼板について、オンライン表面欠陥計で表面欠陥を連続的に測定し、そのなかから欠陥外観及びＳＥＭ分析、ＩＣＰ分析等により製鋼性欠陥（フラックス性欠陥および気泡性欠陥）を判別し、コイル長さ１００ｍ当たりの欠陥個数に基づき、下記基準で評価した。その結果を表２２に併せて示す。
○：欠陥個数１．００個以下
×：欠陥個数１．００個超
【０１２０】
【表２２】
2011121114.tif 000025
【０１２１】
［実施例１１］
溶鋼吐出孔の水平方向から下向きの溶鋼吐出角度が３５°、浸漬深さ（但し、メニスカスから溶鋼吐出孔上端までの距離）が２６０ｍｍの浸漬ノズルを用い、上部磁極に印加する交流磁界の強度を０．０５０Ｔ、上部磁極に印加する直流磁界の強度を０．１５Ｔ、下部磁極に印加する直流磁界の強度を０．３８Ｔとし、表２３に示す条件（スラブ幅、鋳造速度）で連続鋳造を行った。この連続鋳造されたスラブを熱間圧延および冷間圧延して鋼板とし、この鋼板に合金化溶融亜鉛めっき処理を施した。この合金化溶融亜鉛めっき鋼板について、オンライン表面欠陥計で表面欠陥を連続的に測定し、そのなかから欠陥外観及びＳＥＭ分析、ＩＣＰ分析等により製鋼性欠陥（フラックス性欠陥および気泡性欠陥）を判別し、コイル長さ１００ｍ当たりの欠陥個数に基づき、下記基準で評価した。その結果を表２３に併せて示す。
○：欠陥個数１．００個以下
×：欠陥個数１．００個超
【０１２２】
【表２３】
2011121114.tif 000026
【０１２３】
［実施例１２］
溶鋼吐出孔の水平方向から下向きの溶鋼吐出角度が３５°、浸漬深さ（但し、メニスカスから溶鋼吐出孔上端までの距離）が２９０ｍｍの浸漬ノズルを用い、上部磁極に印加する交流磁界の強度を０．０５０Ｔ、上部磁極に印加する直流磁界の強度を０．１５Ｔ、下部磁極に印加する直流磁界の強度を０．３８Ｔとし、表２４に示す条件（スラブ幅、鋳造速度）で連続鋳造を行った。この連続鋳造されたスラブを熱間圧延および冷間圧延して鋼板とし、この鋼板に合金化溶融亜鉛めっき処理を施した。この合金化溶融亜鉛めっき鋼板について、オンライン表面欠陥計で表面欠陥を連続的に測定し、そのなかから欠陥外観及びＳＥＭ分析、ＩＣＰ分析等により製鋼性欠陥（フラックス性欠陥および気泡性欠陥）を判別し、コイル長さ１００ｍ当たりの欠陥個数に基づき、下記基準で評価した。その結果を表２４に併せて示す。
○：欠陥個数１．００個以下
×：欠陥個数１．００個超
【０１２４】
【表２４】
2011121114.tif 000027
【０１２５】
［実施例１３］
溶鋼吐出孔の水平方向から下向きの溶鋼吐出角度が４５°の浸漬ノズルを用い、その浸漬深さ（但し、メニスカスから溶鋼吐出孔上端までの距離）が１７５〜３０５ｍｍとなるように同ノズルを鋳型内溶鋼に浸漬し、上部磁極に印加する交流磁界の強度を０．０５０Ｔ、上部磁極に印加する直流磁界の強度を０．３０Ｔ、下部磁極に印加する直流磁界の強度を０．３８Ｔとし、表２５および表２６に示す条件（スラブ幅、鋳造速度）で連続鋳造を行った。この連続鋳造されたスラブを熱間圧延および冷間圧延して鋼板とし、この鋼板に合金化溶融亜鉛めっき処理を施した。この合金化溶融亜鉛めっき鋼板について、オンライン表面欠陥計で表面欠陥を連続的に測定し、そのなかから欠陥外観及びＳＥＭ分析、ＩＣＰ分析等により製鋼性欠陥（フラックス性欠陥および気泡性欠陥）を判別し、コイル長さ１００ｍ当たりの欠陥個数に基づき、下記基準で評価した。その結果を表２５および表２６に併せて示す。
○：欠陥個数１．００個以下
×：欠陥個数１．００個超
【０１２６】
【表２５】
2011121114.tif 000028
【０１２７】
【表２６】
2011121114.tif 000029
【０１２８】
［実施例１４］
溶鋼吐出孔の水平方向から下向きの溶鋼吐出角度が３５°の浸漬ノズルを用い、その浸漬深さ（但し、メニスカスから溶鋼吐出孔上端までの距離）が１７５〜３０５ｍｍとなるように同ノズルを鋳型内溶鋼に浸漬し、上部磁極に印加する交流磁界の強度を０．０５０Ｔ、上部磁極に印加する直流磁界の強度を０．３０Ｔ、下部磁極に印加する直流磁界の強度を０．３８Ｔとし、表２７および表２８に示す条件（スラブ幅、鋳造速度）で連続鋳造を行った。この連続鋳造されたスラブを熱間圧延および冷間圧延して鋼板とし、この鋼板に合金化溶融亜鉛めっき処理を施した。この合金化溶融亜鉛めっき鋼板について、オンライン表面欠陥計で表面欠陥を連続的に測定し、そのなかから欠陥外観及びＳＥＭ分析、ＩＣＰ分析等により製鋼性欠陥（フラックス性欠陥および気泡性欠陥）を判別し、コイル長さ１００ｍ当たりの欠陥個数に基づき、下記基準で評価した。その結果を表２７および表２８に併せて示す。
○：欠陥個数１．００個以下
×：欠陥個数１．００個超
【０１２９】
【表２７】
2011121114.tif 000030
【０１３０】
【表２８】
2011121114.tif 000031
【０１３１】
［実施例１５］
表２９〜表３４に示すような磁界の印加条件で連続鋳造を行った。この連続鋳造されたスラブを熱間圧延および冷間圧延して鋼板とし、この鋼板に合金化溶融亜鉛めっき処理を施した。この合金化溶融亜鉛めっき鋼板について、オンライン表面欠陥計で表面欠陥を連続的に測定し、そのなかから欠陥形態（外観）とＳＥＭ分析、ＩＣＰ分析等によりフラックス性欠陥と気泡性欠陥を判別し、コイル長さ１００ｍ当たりの欠陥個数に基づき、下記基準で評価した。
◎：欠陥個数０．３０個以下
○：欠陥個数０．３０個超、１．００個以下
×：欠陥個数１．００個超
また、上記の結果に基づき、「Ｚｎめっき後欠陥」を以下のように総合評価した。
○：フラックス性欠陥、気泡性欠陥のいずれもが“◎”か“○”であるもの
×：フラックス性欠陥、気泡性欠陥のうちの少なくとも一つが“×”であるもの
以上の結果を、表２９〜表３４に併せて示す。
【０１３２】
【表２９】
2011121114.tif 000032
【０１３３】
【表３０】
2011121114.tif 000033
【０１３４】
【表３１】
2011121114.tif 000034
【０１３５】
【表３２】
2011121114.tif 000035
【０１３６】
【表３３】
2011121114.tif 000036
【０１３７】
【表３４】
2011121114.tif 000037
【０１３８】
［実施例１６］
表３５及び表３６に示すような鋳造条件で連続鋳造を行った。この連続鋳造されたスラブを熱間圧延および冷間圧延して鋼板とし、この鋼板に合金化溶融亜鉛めっき処理を施した。この合金化溶融亜鉛めっき鋼板について、オンライン表面欠陥計で表面欠陥を連続的に測定し、そのなかから欠陥形態（外観）とＳＥＭ分析、ＩＣＰ分析等によりフラックス性欠陥と気泡性欠陥を判別し、コイル長さ１００ｍ当たりの欠陥個数に基づき、下記基準で評価した。
◎：欠陥個数０．３０個以下
○：欠陥個数０．３０個超、１．００個以下
×：欠陥個数１．００個超
また、上記の結果に基づき、「Ｚｎめっき後欠陥」を以下のように総合評価した。
◎：フラックス性欠陥、気泡性欠陥のいずれもが“◎”であるもの
○：フラックス性欠陥、気泡性欠陥のうちの一方が“◎”で、他方が“○”であるもの
×：フラックス性欠陥、気泡性欠陥のうちの少なくとも一つが“×”であるもの
以上の結果を、表３５および表３６に併せて示す。
【０１３９】
【表３５】
2011121114.tif 000038
【０１４０】
【表３６】
2011121114.tif 000039
【０１４１】
［実施例１７］
表３７〜表３９に示すような鋳造条件で連続鋳造を行った。この連続鋳造されたスラブを熱間圧延および冷間圧延して鋼板とし、この鋼板に合金化溶融亜鉛めっき処理を施した。この合金化溶融亜鉛めっき鋼板について、オンライン表面欠陥計で表面欠陥を連続的に測定し、そのなかから欠陥形態（外観）とＳＥＭ分析、ＩＣＰ分析等によりフラックス性欠陥と気泡性欠陥を判別し、コイル長さ１００ｍ当たりの欠陥個数に基づき、フラックス性欠陥と気泡性欠陥をそれぞれ下記基準で評価した。
◎：欠陥個数０．３０個以下
○：欠陥個数０．３０個超、１．００個以下
そして、上記の結果に基づき、「Ｚｎめっき後欠陥」を以下のように総合評価した。その結果を、表３７〜表３９に併せて示す。
◎：フラックス性欠陥、気泡性欠陥のいずれもが“◎”であるもの
○：フラックス性欠陥、気泡性欠陥のうちの一方が“◎”で、他方が“○”であるもの
【０１４２】
【表３７】
2011121114.tif 000040
【０１４３】
【表３８】
2011121114.tif 000041
【０１４４】
【表３９】
2011121114.tif 000042
【符号の説明】
【０１４５】
１  鋳型
２  浸漬ノズル
３a，３b  上部磁極
４a，４b  下部磁極
５  凝固シェル
６  メニスカス
１０  鋳型長辺部
１１  鋳型短辺部
２１  底部
２０  溶鋼吐出孔
３０a，３０b  交流磁界用磁極
３１a，３１b  直流磁界用磁極
【図１】
2011121114.tif 000043
【図２】
2011121114.tif 000044
【図３】
2011121114.tif 000045
【図４】
2011121114.tif 000046
【図５】
2011121114.tif 000047
【図６】
2011121114.tif 000048
【図７】
2011121114.tif 000049
【図８】
2011121114.tif 000050
【図９】
2011121114.tif 000051
【図１０】
2011121114.tif 000052
【図１１】
2011121114.tif 000053